(57)【要約】リネンおよび／またはラミーおよび／またはヘンプと弾性糸とを備え、この弾性糸はエラストマー材料からなり、実質的に非伸縮性の糸は、伸縮性糸の単位長さ当たりの所定数の巻線で弾性糸の周りに螺旋状に巻き付けられた、リネンおよび／またはラミーおよび／またはヘンプからなり、各メートル番手に対して、実質的に非伸縮性の糸の巻線の所定数は、指数則、例えば同一の指数、つまり、ＫおよびＮｍをそれぞれ２０および５０として、表式Ｔ＝ＫＮｍ０．３２７の式に従って表すことができる、２つの曲線（１２，１３）により示された２つの値の間で設定される。特に、中間の曲線１１は、与えられたメートル番手に対して、曲線１１に近い巻線数を選択することにより、最善の特性バランスが得られる。代表的な実施形態において、芯は裸の弾性糸、つまり、別の繊維によって被覆されていない弾性糸を含む。別の代表的な実施形態において、芯は木綿のような天然繊維またはビスコース、あるいはそれらの組み合わせにより被覆された弾性糸を含む。本発明に従う伸縮性糸は、リネンおよび／またはラミーを含み、特に、リネンを含む周知の伸縮性布より良好な表面規則性を有し、木綿、ウール等のような天然繊維および合成繊維を含む伸縮性布の規則性と同等であり、例えば衣料品を作製するための伸縮性糸および布を作製するのにラミーおよびヘンプ糸の使用を可能にする伸縮性糸を提供する。
2013542340.tif 000002
【特許請求の範囲】
【請求項１】
伸縮性糸であって、
エラストマー材料からなる糸を含む弾性糸と、
前記弾性糸の周りに螺旋状に巻き付けられ、前記伸縮性糸の単位長さ当たり所定数Ｔの巻線を形成する実質的に非伸縮性の糸と、
を備え、前記実質的に非伸縮性の糸は、リネンおよび／またはラミーおよび／またはヘンプを含み、
前記実質的に非伸縮性の糸は所定のメートル番手Ｎｍを有し、
前記単位長さ当たりの巻線の所定数Ｔは、Ｋを２０と５０との間で設定される数、αを０．３０と０．３５との間で設定される数として、以下の式により得られることを特徴とする伸縮性糸。
記
Ｔ＝Ｋ（１０００Ｎｍ）α                          （１）
【請求項２】
Ｋが２５と４７との間で設定される数、とりわけ３０と４２との間で設定される数である、請求項１に記載の伸縮性糸。
【請求項３】
Ｋが３５と４０との間で設定される数、とりわけ約３７．３である、請求項１に記載の伸縮性糸。
【請求項４】
αは０．３２と０．３３との間で設定される数である、請求項１に記載の伸縮性糸。
【請求項５】
前記実質的に非伸縮性の糸は、８と８０との間で設定されるメートル番手Ｎｍを有するリネン糸である、請求項１に記載の伸縮性糸。
【請求項６】
前記実質的に非伸縮性の糸は、１０のメートル番手Ｎｍを有するリネン糸であり、前記巻き数Ｔは、伸縮性糸の１メートル当たり５００巻と９００巻との間で設定され、とりわけ、６５０巻と８５０巻との間で設定される、請求項１に記載の伸縮性糸。
【請求項７】
前記実質的に非伸縮性の糸は、２４のメートル番手Ｎｍを有するリネン糸であり、前記巻き数Ｔは、伸縮性糸の１メートル当たり７５０巻と１３００巻との間で設定され、とりわけ８５０巻と１２５０巻との間で設定される、請求項１に記載の伸縮性糸。
【請求項８】
前記実質的に非伸縮性の糸は、２６のメートル番手Ｎｍを有するリネン糸であり、前記巻き数Ｔは、伸縮性糸の１メートル当たり８００巻と１３００巻との間で設定され、とりわけ９００巻と１２５０巻との間で設定される、請求項１に記載の伸縮性糸。
【請求項９】
前記実質的に非伸縮性の糸は、３６のメートル番手Ｎｍを有するリネン糸であり、前記巻き数Ｔは、伸縮性糸の１メートル当たり８００巻と１４００巻との間で設定され、とりわけ９００巻と１３５０巻との間で設定される、請求項１に記載の伸縮性糸。
【請求項１０】
前記実質的に非伸縮性の糸は、３９のメートル番手Ｎｍを有するリネン糸であり、前記巻き数Ｔは、伸縮性糸の１メートル当たり８００巻と１４００巻との間で設定され、とりわけ９００巻と１３５０巻との間で設定される、請求項１に記載の伸縮性糸。
【請求項１１】
前記実質的に非伸縮性の糸は、５０のメートル番手Ｎｍを有するリネン糸であり、前記巻き数Ｔは、伸縮性糸の１メートル当たり９００巻と１６００巻との間で設定され、とりわけ１０００巻と１５００巻との間で設定される、請求項１に記載の伸縮性糸。
【請求項１２】
前記実質的に非伸縮性の糸は、７５のメートル番手Ｎｍを有するリネン糸であり、前記巻き数Ｔは、伸縮性糸の１メートル当たり１０００巻と１８００巻との間で設定され、とりわけ１１００巻と１７００巻との間で設定される、請求項１に記載の伸縮性糸。
【請求項１３】
前記実質的に非伸縮性の糸は、８と６０との間で設定されるメートル番手を有するラミー糸である、請求項１に記載の伸縮性糸。
【請求項１４】
前記実質的に非伸縮性の糸は、１０のメートル番手Ｎｍを有するラミー糸であり、前記巻き数Ｔは、伸縮性糸の１メートル当たり５００巻と９００巻との間で設定され、とりわけ６５０巻と８５０巻との間で設定される、請求項１に記載の伸縮性糸。
【請求項１５】
前記実質的に非伸縮性の糸は、２４のメートル番手Ｎｍを有するラミー糸であり、前記巻き数Ｔは、伸縮性糸の１メートル当たり７５０巻と１３００巻との間で設定され、とりわけ８５０巻と１２５０巻との間で設定される、請求項１に記載の伸縮性糸。
【請求項１６】
前記実質的に非伸縮性の糸は、３６のメートル番手Ｎｍを有するラミー糸であり、前記巻き数Ｔは、伸縮性糸の１メートル当たり８００巻と１４００巻との間で設定され、とりわけ９００巻と１３５０巻との間で設定される、請求項１に記載の伸縮性糸。
【請求項１７】
前記実質的に非伸縮性の糸は、４８のメートル番手Ｎｍを有するラミー糸であり、前記巻き数Ｔは、伸縮性糸の１メートル当たり８００巻と１６００巻との間で設定され、とりわけ１０００巻と１５００巻との間で設定される、請求項１に記載の伸縮性糸。
【請求項１８】
前記実質的に非伸縮性の糸は、６０のメートル番手Ｎｍを有するラミー糸であり、前記巻き数Ｔは、伸縮性糸の１メートル当たり９００巻と１６００巻との間で設定され、とりわけ１０００巻と１５００巻との間で設定される、請求項１に記載の伸縮性糸。
【請求項１９】
前記実質的に非伸縮性の糸は、８と４０との間で設定されるメートル番手を有するヘンプ糸である、請求項１に記載の伸縮性糸。
【請求項２０】
前記実質的に非伸縮性の糸は、１０のメートル番手Ｎｍを有するヘンプ糸であり、前記巻き数Ｔは、伸縮性糸の１メートル当たり５００巻と９００巻との間で設定され、とりわけ６５０巻と８５０巻との間で設定される、請求項１に記載の伸縮性糸。
【請求項２１】
前記実質的に非伸縮性の糸は、１８のメートル番手Ｎｍを有するヘンプ糸であり、前記巻き数Ｔは、伸縮性糸の１メートル当たり６００巻と１２００巻との間で設定され、とりわけ７５０巻と１１５０巻との間で設定される、請求項１に記載の伸縮性糸。
【請求項２２】
前記実質的に非伸縮性の糸は、２４のメートル番手Ｎｍを有するヘンプ糸であり、前記巻き数Ｔは、伸縮性糸の１メートル当たり７５０巻と１３００巻との間で設定され、とりわけ８５０巻と１２５０巻との間で設定される、請求項１に記載の伸縮性糸。
【請求項２３】
前記実質的に非伸縮性の糸は、３６のメートル番手Ｎｍを有するヘンプ糸であり、前記巻き数Ｔは、伸縮性糸の１メートル当たり８００巻と１４００巻との間で設定され、とりわけ９００巻と１３５０巻との間で設定される、請求項１に記載の伸縮性糸。
【請求項２４】
前記エラストマー材料からなる糸は、７０ｄｔｅｘと２５０ｄｔｅｘとの間で設定されるメートル番手、つまり線密度を有する、請求項１に記載の伸縮性糸。
【請求項２５】
前記エラストマー材料からなる糸は、１００ｄｔｅｘと２００ｄｔｅｘとの間で設定されるメートル番手、つまり線密度を有する、請求項１に記載の伸縮性糸。
【請求項２６】
前記弾性糸は裸の弾性糸である、請求項１に記載の伸縮性糸。
【請求項２７】
前記弾性糸は、天然繊維、特に木綿および／またはビスコース繊維で被覆された弾性糸である、請求項１に記載の伸縮性糸。
【請求項２８】
請求項１〜２７のいずれか一項に従う伸縮性糸からなる少なくとも一部を含む伸縮性布。
【請求項２９】
伸縮性糸を製造する方法であって、
リネンおよび／またはラミーおよび／またはヘンプを有する実質的に非伸縮性の糸を含む第１の糸巻きを予め用意するステップと、
エラストマー材料からなる弾性糸を含む第２の糸巻きを予め用意するステップと、
それ自身の軸の周りに所定の速度で回転するように適合された袋錘上に前記第１の糸巻きを同軸で固定するステップと、
前記第２の糸巻きから、前記袋錘を介して、前記弾性糸を巻き戻し速度で引っ張るステップと、
前記弾性糸を、前記リネンおよび／またはラミーおよび／またはヘンプを含む糸とともに、前記袋錘と同軸の開口部を通過させるステップと、
を含み、この方法は、さらに、
前記開口部を介して、前記弾性糸の周りに巻きつけられた前記実質的に非伸縮性の糸からなる前記伸縮性糸を引っ張るステップと、前記伸縮性糸を所定の巻き取り速度で第３の糸巻きの周りに巻き取るステップとを含み、
前記弾性糸の巻き取り速度、巻き戻し速度、および前記袋錘の速度は、Ｋを２０と５０との間に設定される数、αを０．３０と０．３５との間に設定される数として、以下の式により得られる、各１メートル当たりの巻線の数で前記実質的に非伸縮性の糸を巻き取るように選択されることを特徴とする伸縮性糸の製造方法。
記
Ｔ＝Ｋ（１０００Ｎｍ）α                    （１）
【請求項３０】
Ｋは、２５と４７との間で設定される数、とりわけ３０と４２との間で設定される数である、請求項２９に記載の製造方法。
【請求項３１】
Ｋは、３５と４０との間で設定される数、とりわけ約３７．３である、請求項２９に記載の製造方法。
【請求項３２】
αは、０．３２と０．３３との間で設定される数である、請求項２９に記載の製造方法。
【発明の詳細な説明】
【技術分野】
【０００１】
本発明は、リネンやラミーあるいはヘンプのような天然繊維ベースの伸縮性糸、およびそのような糸から製造される布に関するものである。
本発明はまた、このような伸縮性糸を製造する方法に関するものである。
【背景技術】
【０００２】
ここ数十年、伸縮性糸から製造される多様な伸縮性布が使用されている。これらの布の利点は、それらから得られる物品の高い変形性にある。特に、着る人を妨げず、着用者の動きにそれ自身が適応し、快適な着心地を生み出す衣類が製造されている。これは、特に下着やスポーツおよびジム衣類において真価を発揮するが、車中で座る時のような日常生活においてもそうである。さらに、伸縮性布は、ねんざ、傷、鼠径ヘルニア等の処置のための包帯、手当用品および衣類を製造するためにも使用される。その上、伸縮性布は、汎用の手袋を製造するのに有利である。
【０００３】
伸縮性布の特徴は、それを製造するのに使用される伸縮性糸の高い伸縮性によるものである。
【０００４】
様々な合成繊維や、ウール、木綿のような、実質的に非伸縮性の糸から伸縮性糸を得る方法が既知である。これらの方法は、弾性糸を備える芯の周りに非伸縮性の糸を巻き付け、ある種の巻線を弾性糸の周りに形成するステップを含む。上記ステップは通常、袋錘撚糸機中で行うことができる。
【０００５】
このようなステップの結果、弾性糸のために、非伸縮性の糸自身よりもより快適な特徴を有する製品が得られる。このように得られた伸縮性製品の所定の伸張は、エラストマー芯に沿った螺旋の直進的な可逆的伸張を引き起こし、巻糸が互いに離れるように動く。伸張が解放されると、螺旋の巻糸は、ほぼ開始時の形態に戻り、糸およびその糸で作られた布の弾性的回復が可能になる。
【０００６】
特に、特許文献１には、狭い開口を備え、特に２方向伸縮性布を製造するための高生産性編機で機能するように良好に適応された伸縮性糸について記載されている。このような伸縮性糸は、１／４０インチ（０．６３５ｍｍ）よりも小さな径を有する弾性糸により特徴付けられる。被覆糸のうち、ほとんどの場合、被覆糸は木綿またはシルクであるが、ウール、リネン、シルク等を使用できる。
【０００７】
特許文献２には、弾性糸を、例えば、木綿、リネン、シルク、ウール糸等の非伸縮性の糸で被覆し、均一な弾性的性質を有する伸縮性糸を得る装置について記載されている。その装置は、巻き付ける必要がある糸の量に応じて、非伸縮性の糸を含む供給糸巻きの速度を次第に増加させる、特に、自動的に増加させる手段を備える装置について記載されている。
【０００８】
特許文献３には、別の伸縮性糸について記載されており、特にその製造には弾性糸の熱処理を含んでいる。
【０００９】
伸縮性製品はまた、実質的に非伸縮性の被覆糸は、リネンを含む、またはリネン糸からなることが既知である。しかし、このような伸縮性製品は、他の紡織繊維から得られる製品よりも乏しい表面特性を有している。より詳細には、製造および使用中に、リネン含有伸縮性布は、それら自身の表面に材料の小片または小塊を形成する。よって、それらは、粗末な見た目以外に、別の伸縮性布よりもざらざらして着心地が悪い。このような欠陥は、イタリアでは「オレンジスキン」効果として既知である。
【００１０】
この欠点を克服するために、リネン糸で被覆された伸縮性糸が製造され、その伸縮性糸において、弾性糸は、既に被覆された弾性糸、例えば、ナイロン繊維被覆の弾性糸からなる。この技術により、リネン伸縮性糸が得られるが、単一ステップの染色処理および／または単一染料の染色処理を行うことができない。実際、リネン繊維を染色できる染料は、芯を被覆するナイロン糸を染色するのに適しておらず、その逆もまた同様である。さらに、この伸縮性糸は、別の紡織繊維ベースの伸縮性糸が与えることができる伸縮性、着心地および触覚、つまり「触り」心地の良さを与えない。
【００１１】
古くから、ラミー紡織繊維（カラムシ）の使用が周知であり、これは、白く光沢のある長くて細い繊維である。言い換えれば、ラミー繊維は、シルクのような高価な布と同様の特徴を有している。そのため、そして天然繊維へのニーズの増加により、ラミーへの関心は益々増加している。
【００１２】
ラミーのセルロース構造は、別の繊維の構造よりも結晶性が高く多孔性が高い。よって、ラミーは最も耐久性のある天然繊維であり、湿った状態でもこの特性を維持する。このため、ラミーは、耐水性製品、より一般的には高耐久性製品を作るのに特に適している。これは、ロープ、紐、帆、衣類、テーブルクロス、および内装装飾製品である。衣類においては、ラミー布は、暖かい天候においても快適に着用できる。ラミーは、光およびカビによる劣化に対して、およびアルカリ物質および希釈酸に対して良好な耐性を有する。さらに、ラミーは、別の糸よりも染色がずっと容易である。ラミーは、別の糸、例えばリネンよりも安価である。線密度が高いほどラミーの利便性も高い。ラミーは、５から７２までの線密度のものが市販されている。
【先行技術文献】
【特許文献】
【００１３】
【特許文献１】英国特許第３８０３６８号明細書
【特許文献２】米国特許第２２２９６７３号明細書
【特許文献３】米国特許第３３８７４４８号明細書
【発明の概要】
【発明が解決しようとする課題】
【００１４】
しかし、ラミーは比較的あまり弾性的ではない。例えば、通常はリネンよりも固い。リネンのように、ラミーは硬い繊維で、あまり弾性的ではなく、しわになりやすい。従来技術、例えば、リネンのために使用される技術により伸縮性化された場合、ラミーも上述のような「オレンジスキン」効果を示す。このため、通常は別の繊維、特に木綿またはポリエステルと混合される。しかし、これは、ラミーの光沢性を低減し、好ましくは防しわ最終処理を必要とする。この形態では、ラミーは、特にニットウェアの作製に使用される。
【００１５】
古くから、ベッドシートおよびテーブルクロスのような物品を作るためのヘンプ糸および布の生産も知られている。これらの用途に対しては、ヘンプは、より良好な表面特性を示す合成繊維に次第に置き換えられてきた。衣類においても、その伸縮性およびしわのなりやすさのため、ヘンプの用途は限定されている。従来技術、例えばリネンのために使用される技術により伸縮性化された場合、ヘンプも「オレンジスキン」効果を示す。
【００１６】
しかし、ヘンプは、別の繊維よりも大量に、より手頃なコストで利用できる。従って、上述の問題を解決するような方法で機能する場合には、ヘンプは衣類のための伸縮性糸および伸縮性布を作製する好適な材料を提供することができるだろう。
【課題を解決するための手段】
【００１７】
従って、本発明は、硬く比較的弾性に乏しい繊維を含み、表面に分散する小片または小塊がほぼない伸縮性布を作製するのに適しており、木綿、ウール、または別の天然および／または合成繊維を含む、別の市販の伸縮性布と同程度の表面粗さおよび見た目を有する伸縮性糸を提供することを目的とするものである。
【００１８】
また、本発明の特徴は、リネン繊維を含む糸を提供することである。
【００１９】
さらに、本発明の特徴は、ラミー繊維を含む糸を提供することである。
【００２０】
さらにまた、本発明の特徴は、ヘンプ繊維を含む糸を提供することである。
【００２１】
本発明の特別な特徴は、別の市販の伸縮性布と少なくとも同等の伸縮性を有する伸縮性糸を提供することである。
【００２２】
本発明は、生産が容易で安価な糸を提供することをも目的とするものである。
【００２３】
本発明の別の特徴は、このような伸縮性糸を用意する方法を提供することである。
【００２４】
本発明の範囲には、硬く比較的弾性に乏しく、いわゆる「オレンジスキン」欠陥がほぼない、つまり、布の表面上に分散する糸片または糸の塊がほぼなく、木綿、ウール、または別の天然および／または合成繊維を含む、別の市販の伸縮性布と同程度の表面粗さおよび見た目を有する伸縮性糸ベースの伸縮性布を提供することも含まれる。
【００２５】
本発明の特別な特徴は、リネン繊維に基づく布を提供することである。
【００２６】
また、本発明の特別な特徴は、ラミー繊維に基づく布を提供することである。
【００２７】
さらに、本発明の特別な特徴は、ヘンプ繊維に基づく布を提供することである。
【００２８】
これらおよび別の目的は、以下の伸縮性糸により達成される。すなわち、伸縮性糸であって、
エラストマー材料からなる糸を含む弾性糸と、
前記弾性糸の周りに螺旋状に巻き付けられ、伸縮性糸の単位長さ当たりの所定数Ｔの巻線を形成する実質的に非伸縮性の糸と、
を備え、前記実質的に非伸縮性の糸は、リネンおよび／またはラミーおよび／またはヘンプを含み、
前記実質的に非伸縮性の糸は所定のメートル番手Ｎｍを有し、
前記単位長さ当たりの巻線の所定数Ｔは、Ｋを２０から５０との間で設定される数、αを０．３０と０．３５との間で設定される数として、以下の式により得られることを特徴とする。
Ｔ＝Ｋ（１０００Ｎｍ）α                          （１）
【００２９】
「メートル番手」との表現は、糸の線密度の単位を意味し、１Ｋｇの糸のキロメートルで表された長さである。よって、メートル番手は、Ｋｍ／Ｋｇで表される。別の糸数の測定単位はテックス（ｔｅｘ）であり、反対に、１Ｋｍの糸のグラムで表される質量、または、デシテックス（ｄｔｅｘ）のような分量である。特に、非伸縮性の糸のメートル番手Ｎｍは、８と８０との間にある。
【００３０】
「ねじれ数」または「１メートル当たりの巻き数」との表現は、所定の初期引張にて２つの固定点間に配置されたねじれ糸の所定の長さ上の巻き数を完全に取り除くのに必要な、直接計数できるねじり戻し数を意味している。特に、所定の長さおよび初期引張は、ＩＳＯ２０６１に従って選択される。
【００３１】
紡ぎ試験は、単位長さ当たりの巻き数Ｔとこの方法により製造される糸から得られる布の表面特性との式の正当性を評価するために、実質的に非伸縮の糸からなされる。これらの試験によれば、所定の最小値より大きくメートル番手Ｎｍに依存する、単位長さ当たりの巻き数Ｔにて得られた伸縮性糸は、表面上に分散する糸の小片または小塊のような、表面の不規則性がほぼない布、またはこのような不規則性をわずかに有する布を生産できる。言い換えると、この方法により得られた布は、「オレンジスキン」効果として知られる欠陥はほぼない。
【００３２】
このような伸縮性糸、特に、従来のリネン伸縮性糸よりも単位長さ当たりの巻き数が大きな糸から、従来のものよりも滑らかな伸縮性布が得られる。特に、これは、伸縮性糸または伸縮性布が湿っている場合でもそうである。
【００３３】
このような結果は、伸縮性糸の製造の常識の点からは予期しないものである。この常識によれば、単位長さ当たりの巻き数を増加させる、あるいは前記最小値を下回るようにするか近い値にすると、弾性的性質が大きく低減されるはずである。リネン、ラミー、ましてやヘンプのような、本質的に特に硬い繊維について、技術常識の点からはこのような効果がなおさら期待される。
【００３４】
得られた結果は以下のように説明できる。本発明に従う糸によれば、例えば袋錘撚糸機上での紡ぎ処理中、つまり巻線を形成する処理中に芯を伸張する力を一旦解放すると、巻線のより高い相互接近により、巻線が交錯することなく互いに並んで居続けることが可能になるのである。
【００３５】
試験は、式（１）のような表式により計算される数Ｔよりも低い単位長さ当たりの巻き数で、リネン糸、ヘンプ糸またはラミー糸の巻線の隣接部分間で引力が生じ、巻線の交錯を引き起こすことを示した。言い換えると、上述の値よりも低い巻き数を有するリネン、ヘンプまたはラミー伸縮性糸は、縮む時にその構造的規則性を失う。巨視的には、これは上述の、いわゆる「オレンジスキン」効果を引き起こす。これに対して、式（１）により記載される数のようなねじれ数を有すれば、この所望でない効果は生じない。
【００３６】
試験は、３つの上述の被覆糸、つまり、リネン、ヘンプおよびラミー糸は、弾性的性質をほぼ失うことなく、伸縮性糸の１メートル当たりの最大の巻き数に耐えることも示した。また、この最大値は、メートル番手Ｎｍに依存し、式（１）によれば、上述の巻線の最大値とメートル番手との関係は指数関数的な相関がある。これに対して、この最大値よりも大きな数の巻き数は、伸縮性糸の過剰な硬さを引き起こし、弾性的性質が失われる。
【００３７】
上述の処理条件において、別の原料により得られた布の弾性的性質に近い弾性的性質を有する伸縮性糸を作成するために、ラミーおよびヘンプが使用できることも示された。言い換えると、汎用の伸縮性布、特に、衣類を作成するのに適したラミーおよびヘンプベースの伸縮性糸を得ることができる。また、上述の糸により得られるラミーおよびヘンプ布には、オレンジスキン効果は見られない。
【００３８】
特に、Ｋは２５と４７との間で設定された数、さらに、Ｋは３０と４２との間で設定された数、さらにまた、Ｋは３５と４０との間で設定された数、とりわけ、Ｋは約３７．３であり、αは０．３２と０．３３との間で設定された数である。
【００３９】
さらに試験によれば、係数αは０．３２と０．３３との間で有利に設定でき、係数Ｋは２５．９と４６．７との間で有利に設定できる。
【００４０】
伸縮性糸の１メートル当たりの巻き数またはねじれ数が、所定のメートル番手値に対して、Ｋが２５と３５との間に設定された表式（１）の式に従って使用される場合、このような糸から得られる布が、上述の表面不規則性を有する統計的確率は常に減少する。特に、さらに受け入れられる結果について、Ｋが約２５．９、３０および３５の場合それぞれにおいて、著しい改善が得られる。
【００４１】
同様に、伸縮性糸およびそれから得られる伸縮性布は、伸縮性糸の１メートル当たりの巻き数またはねじれ数が、Ｋが４７と４０との間に設定された表式（１）の式により与えられる場合に、引張強度の低減についてより良好な弾性的性質を有する。特に、さらに受け入れられる結果について、Ｋが、４６．７、４２および４０の場合それぞれにおいて、妥当な改善が得られる。
【００４２】
特に、実質的に非伸縮性の糸は、８と８０との間に設定されたメートル番手Ｎｍを有するリネン糸である。典型的には、メートル番手は、１０、２４、２６、３６、３９、５０および７５の間から選択され、これらの値は、最もよく市販されている実質的に非伸縮性のリネン糸のメートル番手値を含んでいる。
【００４３】
特に代表的な実施形態において、リネン伸縮性糸の非伸縮性の糸は、１０のメートル番手を有し、伸縮性糸の１メートル当たりの巻き数Ｔは、５００巻と９００巻との間に設定される。特に、伸縮性糸の１メートル当たりの巻き数Ｔは、６５０巻と８５０巻との間に設定され、より特別には、巻き数Ｔは１メートル当たり７００巻である。
【００４４】
特に代表的な実施形態において、リネン伸縮性糸の非伸縮性の糸は、２４のメートル番手を有し、伸縮性糸の１メートル当たりの巻き数Ｔは、７５０巻と１３００巻との間に設定される。特に、伸縮性糸の１メートル当たりの巻き数Ｔは、８５０巻と１２５０巻との間に設定され、より特別には、巻き数Ｔは１メートル当たり１１００巻である。
【００４５】
特に代表的な実施形態において、リネン伸縮性糸の非伸縮性の糸は、２６のメートル番手を有し、伸縮性糸の１メートル当たりの巻き数Ｔは、８００巻と１３００巻との間に設定される。特に、伸縮性糸の１メートル当たりの巻き数Ｔは、９００巻と１２５０巻との間に設定され、より特別には、巻き数Ｔは１メートル当たり１１００巻である。
【００４６】
特に代表的な実施形態において、リネン伸縮性糸の非伸縮性の糸は、３６のメートル番手を有し、伸縮性糸の１メートル当たりの巻き数Ｔは、８００巻と１４００巻との間に設定される。特に、伸縮性糸の１メートル当たりの巻き数Ｔは、９００巻と１３５０巻との間に設定され、より特別には、巻き数Ｔは１メートル当たり１１００巻である。
【００４７】
特に代表的な実施形態において、リネン伸縮性糸の非伸縮性の糸は、３９のメートル番手を有し、伸縮性糸の１メートル当たりの巻き数Ｔは、８００巻と１４００巻との間に設定される。特に、伸縮性糸の１メートル当たりの巻き数Ｔは、９００巻と１３５０巻との間に設定され、より特別には、巻き数Ｔは１メートル当たり１１００巻である。
【００４８】
特に代表的な実施形態において、リネン伸縮性糸の非伸縮性の糸は、５０のメートル番手を有し、伸縮性糸の１メートル当たりの巻き数Ｔは、９００巻と１６００巻との間に設定される。特に、伸縮性糸の１メートル当たりの巻き数Ｔは、１０００巻と１５００巻との間に設定され、より特別には、巻き数Ｔは１メートル当たり１３００巻である。
【００４９】
特に代表的な実施形態において、リネン伸縮性糸の非伸縮性の糸は、７５のメートル番手を有し、伸縮性糸の１メートル当たりの巻き数Ｔは、１０００巻と１８００巻との間に設定される。特に、伸縮性糸の１メートル当たりの巻き数Ｔは、１１００巻と１７００巻との間に設定され、より特別には、巻き数Ｔは１メートル当たり１３００巻である。
【００５０】
特に、実質的に非伸縮性の糸は、８と６０との間に設定されたメートル番手Ｎｍを有するラミー糸である。典型的には、メートル番手は、１０、２４、３６、４８、６０の間から選択される。この場合、ラミー伸縮性糸は、伸縮性糸の各単位長さ上に巻かれた巻き数は、１メートル当たり５００巻と１５００巻との間に設定されている。
【００５１】
特に代表的な実施形態において、ラミー伸縮性糸の非伸縮性の糸は、１０のメートル番手を有し、伸縮性糸の１メートル当たりの巻き数Ｔは、５００巻と９００巻との間に設定される。特に、伸縮性糸の１メートル当たりの巻き数Ｔは、６５０巻と８５０巻との間に設定され、より特別には、巻き数Ｔは１メートル当たり７００巻である。
【００５２】
特に代表的な実施形態において、ラミー伸縮性糸の非伸縮性の糸は、２４のメートル番手を有し、伸縮性糸の１メートル当たりの巻き数Ｔは、７５０巻と１３００巻との間に設定される。特に、伸縮性糸の１メートル当たりの巻き数Ｔは、８５０巻と１２５０巻との間に設定され、より特別には、巻き数Ｔは１メートル当たり１１００巻である。
【００５３】
特に代表的な実施形態において、ラミー伸縮性糸の非伸縮性の糸は、３６のメートル番手を有し、伸縮性糸の１メートル当たりの巻き数Ｔは、８００巻と１４００巻との間に設定される。特に、伸縮性糸の１メートル当たりの巻き数Ｔは、９００巻と１３５０巻との間に設定され、より特別には、巻き数Ｔは１メートル当たり１１００巻である。
【００５４】
特に代表的な実施形態において、ラミー伸縮性糸の非伸縮性の糸は、４８のメートル番手を有し、伸縮性糸の１メートル当たりの巻き数Ｔは、８００巻と１６００巻との間に設定される。特に、伸縮性糸の１メートル当たりの巻き数Ｔは、１０００巻と１５００巻との間に設定され、より特別には、巻き数Ｔは１メートル当たり１３００巻である。
【００５５】
特に代表的な実施形態において、ラミー伸縮性糸の非伸縮性の糸は、６０のメートル番手を有し、伸縮性糸の１メートル当たりの巻き数Ｔは、９００巻と１６００巻との間に設定される。特に、伸縮性糸の１メートル当たりの巻き数Ｔは、１０００巻と１５００巻との間に設定され、より特別には、巻き数Ｔは１メートル当たり１３００巻である。
【００５６】
特に、実質的に非伸縮性の糸は、８と４０との間に設定されたメートル番手Ｎｍを有するヘンプ糸である。典型的には、メートル番手は、１０、１８、２４、３６の間から選択される。
【００５７】
特に代表的な実施形態において、ヘンプ伸縮性糸の非伸縮性の糸は、１０のメートル番手を有し、伸縮性糸の１メートル当たりの巻き数Ｔは、５００巻と９００巻との間に設定される。特に、伸縮性糸の１メートル当たりの巻き数Ｔは、６５０巻と８５０巻との間に設定され、より特別には、巻き数Ｔは１メートル当たり７００巻である。
【００５８】
特に代表的な実施形態において、ヘンプ伸縮性糸の非伸縮性の糸は、１８のメートル番手を有し、伸縮性糸の１メートル当たりの巻き数Ｔは、６００巻と１２００巻との間に設定される。特に、伸縮性糸の１メートル当たりの巻き数Ｔは、７５０巻と１１５０巻との間に設定され、より特別には、巻き数Ｔは１メートル当たり９００巻である。
【００５９】
特に代表的な実施形態において、ヘンプ伸縮性糸の非伸縮性の糸は、２４のメートル番手を有し、伸縮性糸の１メートル当たりの巻き数Ｔは、７５０巻と１３００巻との間に設定される。特に、伸縮性糸の１メートル当たりの巻き数Ｔは、８５０巻と１２５０巻との間に設定され、より特別には、巻き数Ｔは１メートル当たり１１００巻である。
【００６０】
特に代表的な実施形態において、ヘンプ伸縮性糸の非伸縮性の糸は、３６のメートル番手を有し、伸縮性糸の１メートル当たりの巻き数Ｔは、８００巻と１４００巻との間に設定される。特に、伸縮性糸の１メートル当たりの巻き数Ｔは、９００巻と１３５０巻との間に設定され、より特別には、巻き数Ｔは１メートル当たり１１００巻である。
【００６１】
特に、弾性的に伸張可能な糸は、ポリウレタン合成繊維のようなエラストマーである。特に、この弾性糸は、少なくとも８５％のセグメント化ポリウレタンを備える。このような合成糸は、Ｌｙｃｒａ（登録商標）またはＥｌａｓｔａｎとして商業的に知られている合成糸とすることができる。
【００６２】
エラストマー材料からなる糸は、７０ｄｔｅｘと２５０ｄｔｅｘとの間のメートル番手、つまり、線密度を有することが好ましい。エラストマー材料からなる糸は、１００ｄｔｅｘと２００ｄｔｅｘとの間のメートル番手を有することがより好ましく、メートル番手は１４５ｄｔｅｘと１６５ｄｔｅｘとの間に設定されていることがさらに好ましく、メートル番手は１５６ｄｔｅｘであることがよりさらに好ましい。
【００６３】
伸縮性糸は、伸張が弾性糸の本来の長さ、つまり、弾性糸が伸張されていない時の長さ、の３倍と４．５倍との間に到達するまで弾性糸を伸ばすことにより作成するのが好ましい。特に、この伸張は伸張比としても知られており、約３．９である。
【００６４】
従来の伸縮性糸を作成するのに一般的に使用される弾性糸よりも明らかに大きなメートル番手を有する弾性糸を用いて得られた結果は特に重要であり、技術常識の点からは予期できないものである。実際、衣料用布の分野では、１００ｄｔｅｘと２００ｄｔｅｘ、例えば、約１５６ｄｔｅｘに設定されたメートル番手の弾性糸の使用および、特に伸張比３．９での使用は、特定の機械的強度および締め付け要件を達成する技術布の生産に限定される。このような弾性糸は、縮む時に、衣料用糸を作成するのに通常使用される、より低いメートル番手（例えば、４４ｄｔｅｘ）の弾性糸よりも高い張力を及ぼす。このような力は、リネン、ヘンプまたはラミー繊維の剛性とは対照的であり、伸縮性糸に伸縮性を与え、布の曲がった部分および／または接合部分においても、規則的なばねのような形状に維持されるように巻線を詰める。衣料用の伸縮性布の生産についての常識によれば、このような結果を達成することは不可能だったはずであり、つまり、期待された結果は、伸縮性糸および伸縮性布ではなく、通常の衣類（流行の衣類）を作製するのに利用できない硬い糸および硬い布となったはずである。
【００６５】
本発明による伸縮性糸に使用可能な周知の弾性糸は、Ｌｙｃｒａ（登録商標）、特に、Ｌｙｃｒａ  １５６ｄｔｅｘ、伸張比が３．９のものであり、結果を考慮すると、３．９とは異なる伸張比の異なるエラストマーを使用することができる。
【００６６】
特に代表的な実施形態において、芯は裸の弾性糸、つまり任意の別の繊維により被覆されていないエラストマー材料で形成された糸を備える。裸の弾性糸を用いた伸縮性布の作製が可能であることは、単一ステップの染色処理を可能にする。実際、弾性糸は、その小さな寸法のために、ナイロンのような合成繊維のような、リネン伸縮性布の製造において弾性糸を被覆するのに使用されて上述の問題を引き起こす染色を必要としない。
【００６７】
別の代表的な実施形態において、弾性糸は、天然繊維により被覆された裸の弾性糸を備える。その天然繊維は、木綿、ビスコース、または木綿およびビスコースの組み合わせとすることができる。
【００６８】
本発明は、少なくとも一部が上述の伸縮性糸から作られた、伸縮性布も範囲に含む。
【００６９】
さらに、以下の伸縮性糸を製造する方法も本発明の範囲に含まれる。すなわち、伸縮性糸を製造する方法であって、
リネンおよび／またはラミーおよび／またはヘンプを含む、実質的に非伸縮性の糸を含む第１の糸巻きを予め用意するステップと、
弾性糸を含む第２の糸巻きを予め用意するステップと、
それ自身の軸の周りに所定の速度で回転するように適合された袋錘上に前記第１の糸巻きを同軸で固定するステップと、
前記第２の糸巻きから、前記袋錘を介して、前記弾性糸を巻き戻し速度で引っ張るステップと、
前記弾性糸を、前記リネンおよび／またはラミーおよび／またはヘンプを含む糸とともに、前記袋錘と同軸の開口部を通過させるステップと、
を含み、この方法は、さらに、
前記開口部を介して、前記弾性糸の周りに巻きつけられた前記実質的に非伸縮性の糸からなる前記伸縮性糸を引っ張るステップと、前記伸縮性糸を所定の巻き取り速度で第３の糸巻きの周りに巻き取るステップとを含み、
この方法の主な特徴は、前記弾性糸の巻き取り速度、巻き戻し速度、および前記袋錘の速度は、Ｋを２０と５０との間で設定される数、αを０．３０と０．３５との間で設定される数として、以下の式により得られる、各１メートル当たりの巻線の数で前記実質的に非伸縮性の糸を巻き取るように選択される。
Ｔ＝Ｋ（１０００Ｎｍ）α                        （１）
【００７０】
このような方法は、例えば従来の袋錘撚糸機において実行でき、ここで、前記遠心性の螺旋状経路を形成するための袋錘、開口部およびガイドがこのような袋錘撚糸機により提供される。
【００７１】
特に、Ｋは２５と４７との間で設定された数、また、Ｋは３０と４２との間で設定された数、さらに、Ｋは３５と４０との間で設定された数、とりわけＫは約３７．３である。特に、αは０．３２と０．３３との間で設定された数である。
【図面の簡単な説明】
【００７２】
【図１】メートル番手と伸縮性糸の１メートル当たりの巻き数との関係を示す図である。
【発明を実施するための形態】
【００７３】
好適で代表的な実施形態の説明
ここで、添付の図および本発明に従う伸縮性製品の非限定の実施例を参照して本発明を示し、ここで伸縮性糸は袋錘撚糸機を用いて生産される。
【００７４】
図１は、デカルトダイアグラムを示しており、ここで、横軸は伸縮性糸のメートル番手、縦軸は、巻き数、つまり、前記伸縮性糸の単位メートル当たりの、実質的に非伸縮性のリネン、またはラミーまたはヘンプ糸に与えられたねじれの数である。
【００７５】
このダイアグラムにおいて、幾つかの点が、本発明に従う伸縮性糸に対応する記号△（または黒三角）、●、□（または黒四角）により示されており、生産された糸の１メートルごとに、実質的に非伸縮性の糸に最初に与えられたメートル番手値Ｎｍおよび巻き数Ｔにより特徴付けられている。
【００７６】
特に、各メートル番手値に対して、点の組が、記号△（または黒三角）、□（または黒四角）により示されており、特に、いわゆる「オレンジスキン」欠陥に関して、これらの縦軸に対応する測定されたメートル番手Ｎｍに対する製品が得られ、弾性的性質と表面特徴との間の許容できる妥協点を示す巻き数範囲を示すために、同じ縦軸上に置かれている。同一の縦軸上に、同一のメートル番手値に対して、巻き数、つまりねじれ数の好適値を示すために、中間点が記号（●）により示されている。
【００７７】
点△（または黒三角）、●、□（または黒四角）は、３つの近似曲線１２、１３および１４にそれぞれフィットしており、ここで、
曲線１２は、１メートル当たりの巻き数Ｔを示しており、この糸から作られた布の表面不規則性の密度は許容限界内にある。特に、この巻き数は、以下の式の曲線１２によりフィッティングできる。
Ｔ＝２５．９（１０００Ｎ）０．３２７                  （２）
曲線１３は、１メートル当たりの巻き数Ｔを示しており、その下方では、糸およびそれから得られる布が、伸縮性物品、特に、汎用の衣類を作るのに適した弾性的性質を有する。特に、これらの巻き数は、以下の式で記載される曲線１３によりフィッティングできる。
Ｔ＝４６．７（１０００Ｎ）０．３２７                  （３）
曲線１４は、１メートル当たりの巻き数Ｔを示しており、この巻き数は、表面規則性と伸縮性との間の最善のバランスを有する伸縮性糸を得るのを可能にする。特に、これらの巻き数は、以下の式により記載される曲線１１によりフィッティングできる。
Ｔ＝３７．３（１０００Ｎ）０．３２７                  （４）
従って、任意のメートル番手Ｎｍ＊に対して、巻き数Ｔは、曲線１１に近い領域１４において選択される場合、この最善の特性バランスがメートル番手Ｎｍ＊に対して得られる。
【００７８】
特に、リネン、ラミーまたはヘンプ非伸縮性の糸から本発明に従う伸縮性製品を得るために、ハメル型袋錘撚糸機によりねじれ試験を行った。以下、本発明に従う糸および布の幾つかの実施例について説明する。
【００７９】
様々なメートル番手のリネン非伸縮性の糸から得られた伸縮性糸およびこのような糸から得られた布の実施例
袋錘撚糸機上で、リネン非伸縮性の糸から伸縮性糸が作成された。これらの伸縮性糸の弾性的性質は、ＵＮＩ  ＥＮ  １５９３０：２０１０標準を参照して測定された。
【００８０】
表１および２は、幾つかの代表的な試験リネン糸について、使用した材料の特性、製造処理条件および弾性的性質を示している。
【００８１】
特に、表１の実施例１および２は、太い弾性糸（１５６ｄｔｅｘ）を用いて得られた伸縮性糸に関し、表２の実施例３、４および５は、細い弾性糸（４４および７８ｄｔｅｘ）を用いて得られた伸縮性糸に関する。
【００８２】
【表１】
2013542340.tif 000003
【００８３】
【表２】
2013542340.tif 000004
【００８４】
巻き数は、所定の長さの試料を取り、この第１の試料を第１の固定クランプと第２の回動可能クランプとの間に固定し、試料の撚りを戻し、非伸縮性の糸にほぼ平行な弾性糸、つまり、使用した製品の芯を形成する弾性糸、および実質的に非伸縮性の糸を得るために試料に適用しなければならない巻き数を計数することにより測定した。説明したように、この方法は、ＥＮ  ＩＳＯ  ２０６１標準に準拠している。
【００８５】
全ての場合において、弾性的性質を評価するために、５個の３００ｍｍ試験片を使用した。その試験片に０．０１ｃＮ／ｔｅｘの初期負荷を与え、５０ｍｍ／分の試験速度にて、直進的に伸張し、明確に５０％の伸張を与えた。このような条件において、６０秒の負荷サイクルを４回実行した。上述の標準の例外を作るために、伸縮性糸は、９０℃の水中で１５分間前処理された。
【００８６】
実施例５の伸縮性糸は、以下の特性を有していた。すなわち、
Ｉ）高温水蒸気処理された糸
平均極限強さ：１０２６ｃＮ；
平均極限伸び：８．３％
ＩＩ）染色質糸のない高温水蒸気処理された伸縮性糸
平均極限強さ：１０４０ｃＮ；
平均極限伸び：１９．３％
【００８７】
上述の特性は、ＩＳＯ  ２０６２：２０１０標準の方法「Ａ」に従って得られ、ケースＩ）およびＩＩ）において、２５の試験を、２５ｃｍ糸試験長、０．２１Ｎの初期伸張負荷、および２５０ｍｍ／分の変位速度で行った。ＣＲＥ−Ｈｏｕｓｅｆｉｅｌｄ社の動力計を使用し、被覆されていないある型の終端クランプに備え付けた。
【００８８】
結果は、上記のリネン糸は伸縮性糸の特性を有し、伸縮性布を作製するのによく適していることを示している。
【００８９】
メートル番手Ｎｍ（Ｋｍ／Ｋｇ）        巻き数／ｍ（Ｔ）
１０                          ７００
２４，３６                    １１００
５０，７５                    １３００
【００９０】
布は、上述のリネン伸縮性糸を横糸の方向に沿って配置することにより生産される。これらの伸縮性糸の弾性的性質は、ＵＮＩ  ＥＮ  １４７０４−１：２００５標準を参照して測定された。
【００９１】
使用した材料の特徴、製造処理条件、および弾性的性質が表３に与えられている。
【００９２】
【表３】
2013542340.tif 000005
【００９３】
双方の場合において、弾性的性質を計算するために、１０個の２００ｍｍ短冊状試験片を使用した。その試験片は、１００ｍｍ／分の試験速度にて、５回の伸張サイクルに供した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【００９４】
結果は、リネン糸から得られた布は、伸縮性物品、特に、汎用の衣類物品を作製するのに適した特性を有していることを示している。
【００９５】
さらに、製造された布は、いわゆる「オレンジスキン」効果のような表面不規則性がほぼない。
【００９６】
実施例５の糸を用いても伸縮性布が得られ、実施例１０に示すように、横糸方向に沿ってのみ弾性的性質を示している。このような布に対して、ＥＮ  ＩＳＯ  １３９３４−１：２０００標準に従って、横方向および縦方向に牽引試験を行った。特徴付けのために、単に洗浄された布からなる３つの試験片、および所定の温度まで加熱し、布をその温度に維持することにより、つまり、熱的に布を熱的に安定化させることにより改良した、改良布からなる５つの試験片を使用した。この場合においても、単に洗浄した布の場合には５Ｎの初期引張を、改良し、熱的に安定化させた布の場合には２Ｎの初期引張を負荷した後に、２００ｍｍ試験片を固定試験速度１００ｍｍ／分で安定化した。結果は表４および５に示されている。
【００９７】
【表４】
2013542340.tif 000006
【００９８】
【表５】
2013542340.tif 000007
【００９９】
様々なメートル番手に基づくラミー非伸縮性の糸から得られた伸縮性糸およびそのような糸から得られた布の実施例
袋錘撚糸機上で、非伸縮性ラミー糸から伸縮性糸を作った。これらの伸縮性糸の弾性的性質を、ＵＮＩ  ＥＮ  １５９３０：２０１０標準を参照して測定した。
【０１００】
表６は、使用した材料の特性、製造処理条件および幾つかの代表的な試験ラミー糸に関する弾性的性質を示している。
【０１０１】
【表６】
2013542340.tif 000008
【０１０２】
双方の場合において、弾性的性質を計算するために、１０個の３００ｍｍ短冊状試験片を使用した。その試験片に対して、０．０１ｃＮ／ｔｅｘの初期負荷を与え、５０ｍｍ／分の試験速度で直線的に伸張し、明確に５０％の伸張を与えた。このような条件において、６０秒の負荷サイクルを４回実行した。上述の標準の例外を作るために、伸縮性糸に対して、９０℃の水中で１５分間前処理した。
【０１０３】
結果は、上記のラミー糸は伸縮性糸の特性を有し、伸縮性布を作製するのによく適していることを示している。
【０１０４】
別の伸縮性糸を異なるメートル番手のラミー非伸縮性の糸から製造したが、同様の結果が得られた。
【０１０５】
メートル番手Ｎｍ（Ｋｍ／Ｋｇ）        巻き数／ｍ（Ｔ）
１０                            ７００
２４                          １１００
６０                          １３００
【０１０６】
布は、上述のラミー弾性糸を横糸の方向に沿って配置することにより生産される。これらの伸縮性糸の弾性的性質は、ＵＮＩ  ＥＮ  １４７０４−１：２００５標準を参照して測定された。
【０１０７】
使用した材料の特徴、製造処理条件および弾性的性質が表７に与えられている。
【０１０８】
【表７】
2013542340.tif 000009
【０１０９】
双方の場合において、弾性的性質を計算するために、１０個の２００ｍｍ短冊状試験片を使用した。その試験片に対して、１００ｍｍ／分の試験速度にて、５回の伸張サイクルを実行した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【０１１０】
結果は、上記のラミー糸は、伸縮性糸の特性を有し、伸縮性物品、特に、汎用の衣料品を作製するのによく適していることを示している。
【０１１１】
また、８から６０までのメートル番手のラミー糸、典型的には、１０、２４、３６、４８および６０の間から選択したメートル番手のラミー糸から、５００と１６００との間の１メートル当たりの巻き数の、実質的に非伸縮性の糸の製造するように伸縮性糸を製造した。
【０１１２】
さらに、この場合においても、製造された布は、いわゆる「オレンジスキン」効果のような表面不規則性がほぼなかった。
【０１１３】
様々なメートル番手の非伸縮性ヘンプ糸から得られた伸縮性糸およびこのような糸から得られた布の実施例
袋錘撚糸機上で、非伸縮性ヘンプ糸から伸縮性糸を作成した。これらの伸縮性糸の弾性的性質を、ＵＮＩ  ＥＮ  １５９３０：２０１０標準を参照して測定した。
【０１１４】
表８は、幾つかの代表的な試験ヘンプ糸について、使用した材料の特性、製造処理条件および弾性的性質を示している。
【０１１５】
【表８】
2013542340.tif 000010
【０１１６】
双方の場合において、弾性的性質を計算するために、５個の３００ｍｍ短冊状試験片を使用した。その試験片に対して、０．０１ｃＮ／ｔｅｘの初期負荷を与え、５０ｍｍ／分の試験速度で直線的に伸張し、明確に５０％の伸張を与えた。このような条件において、６０秒の負荷サイクルを４回実行した。上述の標準の例外を作るために、伸縮性糸に対して、９０℃の水中で１５分間前処理した。
【０１１７】
結果は、上記ヘンプ糸は、伸縮性糸の特性を有し、伸縮性布を作製するのによく適していることを示している。
【０１１８】
別の伸縮性糸を異なるメートル番手のヘンプ非伸縮性の糸から製造したが、同様の結果が得られた。
【０１１９】
メートル番手Ｎｍ（Ｋｍ／Ｋｇ）        巻き数／ｍ（Ｔ）
１０                            ７００
１８                            ９００
【０１２０】
布は、上述のヘンプ弾性糸を横糸の方向に沿って配置することにより生産した。これらの伸縮性糸の弾性的性質は、ＵＮＩ  ＥＮ  １４７０４−１：２００５標準を参照して測定した。
【０１２１】
使用した材料の特徴、製造処理条件および弾性的性質が表９に与えられている。
【０１２２】
【表９】
2013542340.tif 000011
【０１２３】
双方の場合において、弾性的性質を計算するために、１０個の２００ｍｍ短冊状試験片を使用した。その試験片に対して、１００ｍｍ／分の試験速度にて、５回の伸張サイクルを実行した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【０１２４】
結果は、ヘンプ糸から得られた布は、伸縮性物品、特に、汎用の衣類物品を作製するのに適した特性を有していることを示している。
【０１２５】
また、８から６０までのメートル番手のヘンプ糸、典型的には、１０、１８、２４、３６の間から選択されたメートル番手のヘンプ糸から、７００と１４００との間の実質的に非伸縮性の糸の１メートル当たりの巻き数で製造するように、およびメートル番手３６の５００と１６００との間の１メートル当たりの巻き数で製造するように、伸縮性糸を製造した。
【０１２６】
さらに、この場合においても、製造された布は、いわゆる「オレンジスキン」効果のような表面不規則性がほぼなかった。
【０１２７】
先の本発明の実施形態および実施例、並びに装置の使用方法の説明は、概念的な点に従って、本発明を完全に明らかにするだろう。その結果、当業者は、技術常識を適用することにより、さらなる調査および本発明から離れることなく、この実施形態に対して変更および／または様々な用途に対して適合させることができるだろう。従って、そのような適合や変更は、測定の実施形態と見なされなければならない。そのため、ここで説明したものとは異なる機能を実現する手段および材料は、本発明の技術分野から離れることなく、異なる性質を有しうる。
【図１】
2013542340.tif 000012
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
伸縮性糸であって、
エラストマー材料からなる糸を含む弾性糸と、
前記弾性糸の周りに螺旋状に巻き付けられ、前記伸縮性糸の単位長さ当たり所定数Ｔの巻線を形成する実質的に非伸縮性の糸と、
を備え、前記実質的に非伸縮性の糸は、リネンおよび／またはラミーおよび／またはヘンプを含み、
前記実質的に非伸縮性の糸は所定のメートル番手Ｎｍを有し、
前記実質的に非伸縮性の糸の前記メートル番手Ｎｍは、８Ｋｍ／Ｋｇと８０Ｋｍ／Ｋｇ（１００００／８÷１００００／８０ｄｔｅｘ）との間で設定され、
前記単位長さ当たりの巻線の所定数Ｔは、Ｋを２５．９と４６．７との間で設定される数、αを０．３２７として、以下の式により得られることを特徴とする伸縮性糸。
記
Ｔ＝Ｋ（１０００Ｎｍ）α                          （１）
【請求項２】
Ｋが３０と４２との間で設定される数である、請求項１に記載の伸縮性糸。
【請求項３】
Ｋが３５と４０との間で設定される数、とりわけ約３７．３である、請求項１に記載の伸縮性糸。
【請求項４】
前記実質的に非伸縮性の糸は、１０Ｋｍ／Ｋｇのメートル番手Ｎｍを有するリネン糸であり、前記巻き数Ｔは、伸縮性糸の１メートル当たり６５０巻と８５０巻との間で設定される、請求項１に記載の伸縮性糸。
【請求項５】
前記実質的に非伸縮性の糸は、２４Ｋｍ／Ｋｇのメートル番手Ｎｍを有するリネン糸であり、前記巻き数Ｔは、伸縮性糸の１メートル当たり８５０巻と１２５０巻との間で設定される、請求項１に記載の伸縮性糸。
【請求項６】
前記実質的に非伸縮性の糸は、２６Ｋｍ／Ｋｇのメートル番手Ｎｍを有するリネン糸であり、前記巻き数Ｔは、伸縮性糸の１メートル当たり９００巻と１２５０巻との間で設定される、請求項１に記載の伸縮性糸。
【請求項７】
前記実質的に非伸縮性の糸は、３６Ｋｍ／Ｋｇのメートル番手Ｎｍを有するリネン糸であり、前記巻き数Ｔは、伸縮性糸の１メートル当たり９００巻と１３５０巻との間で設定される、請求項１に記載の伸縮性糸。
【請求項８】
前記実質的に非伸縮性の糸は、３９Ｋｍ／Ｋｇのメートル番手Ｎｍを有するリネン糸であり、前記巻き数Ｔは、伸縮性糸の１メートル当たり９００巻と１３５０巻との間で設定される、請求項１に記載の伸縮性糸。
【請求項９】
前記実質的に非伸縮性の糸は、５０Ｋｍ／Ｋｇのメートル番手Ｎｍを有するリネン糸であり、前記巻き数Ｔは、伸縮性糸の１メートル当たり９００巻と１６００巻との間で設定され、とりわけ１０００巻と１５００巻との間で設定される、請求項１に記載の伸縮性糸。
【請求項１０】
前記実質的に非伸縮性の糸は、７５Ｋｍ／Ｋｇのメートル番手Ｎｍを有するリネン糸であり、前記巻き数Ｔは、伸縮性糸の１メートル当たり１１００巻と１７００巻との間で設定される、請求項１に記載の伸縮性糸。
【請求項１１】
前記実質的に非伸縮性の糸は、８Ｋｍ／Ｋｇと６０Ｋｍ／Ｋｇとの間で設定されるメートル番手を有するラミー糸である、請求項１に記載の伸縮性糸。
【請求項１２】
前記実質的に非伸縮性の糸は、１０Ｋｍ／Ｋｇのメートル番手Ｎｍを有するラミー糸であり、前記巻き数Ｔは、伸縮性糸の１メートル当たり６５０巻と８５０巻との間で設定される、請求項１に記載の伸縮性糸。
【請求項１３】
前記実質的に非伸縮性の糸は、２４Ｋｍ／Ｋｇのメートル番手Ｎｍを有するラミー糸であり、前記巻き数Ｔは、伸縮性糸の１メートル当たり８５０巻と１２５０巻との間で設定される、請求項１に記載の伸縮性糸。
【請求項１４】
前記実質的に非伸縮性の糸は、３６Ｋｍ／Ｋｇのメートル番手Ｎｍを有するラミー糸であり、前記巻き数Ｔは、伸縮性糸の１メートル当たり９００巻と１３５０巻との間で設定される、請求項１に記載の伸縮性糸。
【請求項１５】
前記実質的に非伸縮性の糸は、４８Ｋｍ／Ｋｇのメートル番手Ｎｍを有するラミー糸であり、前記巻き数Ｔは、伸縮性糸の１メートル当たり１０００巻と１５００巻との間で設定される、請求項１に記載の伸縮性糸。
【請求項１６】
前記実質的に非伸縮性の糸は、６０Ｋｍ／Ｋｇのメートル番手Ｎｍを有するラミー糸であり、前記巻き数Ｔは、伸縮性糸の１メートル当たり１０００巻と１５００巻との間で設定される、請求項１に記載の伸縮性糸。
【請求項１７】
前記実質的に非伸縮性の糸は、８Ｋｍ／Ｋｇと４０Ｋｍ／Ｋｇとの間で設定されるメートル番手を有するヘンプ糸である、請求項１に記載の伸縮性糸。
【請求項１８】
前記実質的に非伸縮性の糸は、１０Ｋｍ／Ｋｇのメートル番手Ｎｍを有するヘンプ糸であり、前記巻き数Ｔは、伸縮性糸の１メートル当たり６５０巻と８５０巻との間で設定される、請求項１に記載の伸縮性糸。
【請求項１９】
前記実質的に非伸縮性の糸は、１８Ｋｍ／Ｋｇのメートル番手Ｎｍを有するヘンプ糸であり、前記巻き数Ｔは、伸縮性糸の１メートル当たり７５０巻と１１５０巻との間で設定される、請求項１に記載の伸縮性糸。
【請求項２０】
前記実質的に非伸縮性の糸は、２４Ｋｍ／Ｋｇのメートル番手Ｎｍを有するヘンプ糸であり、前記巻き数Ｔは、伸縮性糸の１メートル当たり８５０巻と１２５０巻との間で設定される、請求項１に記載の伸縮性糸。
【請求項２１】
前記実質的に非伸縮性の糸は、３６Ｋｍ／Ｋｇのメートル番手Ｎｍを有するヘンプ糸であり、前記巻き数Ｔは、伸縮性糸の１メートル当たり９００巻と１３５０巻との間で設定される、請求項１に記載の伸縮性糸。
【請求項２２】
前記エラストマー材料からなる糸は、７０ｄｔｅｘと２５０ｄｔｅｘとの間で設定されるメートル番手を有する、請求項１に記載の伸縮性糸。
【請求項２３】
前記弾性糸は、４４ｄｔｅｘのメートル番手を有するＬｙｃｒａ（登録商標）弾性糸であり、
前記非伸縮性の糸はリネン非伸縮性の糸であり、
該リネン非伸縮性の糸のメートル番手は３９Ｋｍ／Ｋｇであり、
前記リネン非伸縮性の糸は、前記巻線においてＳ撚りされており、
単位長さ当たりの前記巻線の所定数Ｔは、１メートル当たり１１００巻であり、
前記伸縮性糸は、３．９の伸張比にて製造される、請求項１に記載の伸縮性糸。
【請求項２４】
前記弾性糸は、７８ｄｔｅｘのメートル番手を有するＬｙｃｒａ（登録商標）弾性糸であり、
前記非伸縮性の糸はリネン非伸縮性の糸であり、
該リネン非伸縮性の糸のメートル番手は２６Ｋｍ／Ｋｇであり、
前記リネン非伸縮性の糸は、前記巻線においてＳ撚りされており、
単位長さ当たりの前記巻線の所定数Ｔは、１メートル当たり１１２０巻であり、
前記伸縮性糸は、袋錘撚糸機上で１２０００ＲＰＭの袋錘回転速度にて製造され、
前記伸縮性糸は、３．９の伸張比にて製造される、請求項１に記載の伸縮性糸。
【請求項２５】
前記エラストマー材料からなる糸は、１００ｄｔｅｘと２００ｄｔｅｘとの間で設定されるメートル番手を有する、請求項１に記載の伸縮性糸。
【請求項２６】
前記弾性糸は裸の弾性糸である、請求項１に記載の伸縮性糸。
【請求項２７】
前記弾性糸は、天然繊維、特に木綿および／またはビスコース繊維で被覆された弾性糸である、請求項１に記載の伸縮性糸。
【請求項２８】
請求項１〜２７のいずれか一項に従う伸縮性糸からなる少なくとも一部を含む伸縮性布。
【請求項２９】
伸縮性糸を製造する方法であって、
リネンおよび／またはラミーおよび／またはヘンプを有し、８Ｋｍ／Ｋｇと８０Ｋｍ／Ｋｇ（１００００／８÷１００００／８０ｄｔｅｘ）との間に設定されたメートル番手Ｎｍを有する実質的に非伸縮性の糸を含む第１の糸巻きを予め用意するステップと、
エラストマー材料からなる弾性糸を含む第２の糸巻きを予め用意するステップと、
それ自身の軸の周りに所定の速度で回転するように適合された袋錘上に前記第１の糸巻きを同軸で固定するステップと、
前記第２の糸巻きから、前記袋錘を介して、前記弾性糸を巻き戻し速度で引っ張るステップと、
前記弾性糸を、前記リネンおよび／またはラミーおよび／またはヘンプを含む糸とともに、前記袋錘と同軸の開口部を通過させるステップと、
を含み、この方法は、さらに、
前記開口部を介して、前記弾性糸の周りに巻きつけられた前記実質的に非伸縮性の糸からなる前記伸縮性糸を引っ張るステップと、前記伸縮性糸を所定の巻き取り速度で第３の糸巻きの周りに巻き取るステップとを含み、
この方法は、袋錘撚糸機中で行われ、前記袋錘、前記開口部およびガイドは、前記遠心性の螺旋状経路を形成するために袋錘撚糸機により提供され、
前記弾性糸の巻き取り速度、巻き戻し速度、および前記袋錘の速度は、Ｋを２５．９と４６．７との間に設定される数、αを０．３２７として、以下の式により得られる、各１メートル当たりの巻線の数で前記実質的に非伸縮性の糸を巻き取るように選択されることを特徴とする伸縮性糸の製造方法。
記
Ｔ＝Ｋ（１０００Ｎｍ）α                    （１）
【請求項３０】
Ｋは、３０と４２との間で設定される数である、請求項２９に記載の製造方法。
【請求項３１】
Ｋは、３５と４０との間で設定される数、とりわけ約３７．３である、請求項２９に記載の製造方法。
【手続補正２】
【補正対象書類名】明細書
【補正対象項目名】全文
【補正方法】変更
【補正の内容】
【発明の詳細な説明】
【技術分野】
【０００１】
本発明は、リネンやラミーあるいはヘンプのような天然繊維ベースの伸縮性糸、およびそのような糸から製造される布に関するものである。
本発明はまた、このような伸縮性糸を製造する方法に関するものである。
【背景技術】
【０００２】
ここ数十年、伸縮性糸から製造される多様な伸縮性布が使用されている。これらの布の利点は、それらから得られる物品の高い変形性にある。特に、着る人を妨げず、着用者の動きにそれ自身が適応し、快適な着心地を生み出す衣類が製造されている。これは、特に下着やスポーツおよびジム衣類において真価を発揮するが、車中で座る時のような日常生活においてもそうである。さらに、伸縮性布は、ねんざ、傷、鼠径ヘルニア等の処置のための包帯、手当用品および衣類を製造するためにも使用される。その上、伸縮性布は、汎用の手袋を製造するのに有利である。
【０００３】
伸縮性布の特徴は、それを製造するのに使用される伸縮性糸の高い伸縮性によるものである。
【０００４】
様々な合成繊維や、ウール、木綿のような、実質的に非伸縮性の糸から伸縮性糸を得る方法が既知である。これらの方法は、弾性糸を備える芯の周りに非伸縮性の糸を巻き付け、ある種の巻線を弾性糸の周りに形成するステップを含む。上記ステップは通常、袋錘撚糸機中で行うことができる。
【０００５】
このようなステップの結果、弾性糸のために、非伸縮性の糸自身よりもより快適な特徴を有する製品が得られる。このように得られた伸縮性製品の所定の伸張は、エラストマー芯に沿った螺旋の直進的な可逆的伸張を引き起こし、巻糸が互いに離れるように動く。伸張が解放されると、螺旋の巻糸は、ほぼ開始時の形態に戻り、糸およびその糸で作られた布の弾性的回復が可能になる。
【０００６】
特に、特許文献１には、狭い開口を備え、特に２方向伸縮性布を製造するための高生産性編機で機能するように良好に適応された伸縮性糸について記載されている。このような伸縮性糸は、１／４０インチ（０．６３５ｍｍ）よりも小さな径を有する弾性糸により特徴付けられる。被覆糸のうち、ほとんどの場合、被覆糸は木綿またはシルクであるが、ウール、リネン、シルク等を使用できる。
【０００７】
特許文献２には、弾性糸を、例えば、木綿、リネン、シルク、ウール糸等の非伸縮性の糸で被覆し、均一な弾性的性質を有する伸縮性糸を得る装置について記載されている。その装置は、巻き付ける必要がある糸の量に応じて、非伸縮性の糸を含む供給糸巻きの速度を次第に増加させる、特に、自動的に増加させる手段を備える装置について記載されている。
【０００８】
特許文献３には、別の伸縮性糸について記載されており、特にその製造には弾性糸の熱処理を含んでいる。
【０００９】
伸縮性製品はまた、実質的に非伸縮性の被覆糸は、リネンを含む、またはリネン糸からなることが既知である。しかし、このような伸縮性製品は、他の紡織繊維から得られる製品よりも乏しい表面特性を有している。より詳細には、製造および使用中に、リネン含有伸縮性布は、それら自身の表面に材料の小片または小塊を形成する。よって、それらは、粗末な見た目以外に、別の伸縮性布よりもざらざらして着心地が悪い。このような欠陥は、イタリアでは「オレンジスキン」効果として既知である。
【００１０】
この欠点を克服するために、リネン糸で被覆された伸縮性糸が製造され、その伸縮性糸において、弾性糸は、既に被覆された弾性糸、例えば、ナイロン繊維被覆の弾性糸からなる。この技術により、リネン伸縮性糸が得られるが、単一ステップの染色処理および／または単一染料の染色処理を行うことができない。実際、リネン繊維を染色できる染料は、芯を被覆するナイロン糸を染色するのに適しておらず、その逆もまた同様である。さらに、この伸縮性糸は、別の紡織繊維ベースの伸縮性糸が与えることができる伸縮性、着心地および触覚、つまり「触り」心地の良さを与えない。
【００１１】
古くから、ラミー紡織繊維（カラムシ）の使用が周知であり、これは、白く光沢のある長くて細い繊維である。言い換えれば、ラミー繊維は、シルクのような高価な布と同様の特徴を有している。そのため、そして天然繊維へのニーズの増加により、ラミーへの関心は益々増加している。
【００１２】
ラミーのセルロース構造は、別の繊維の構造よりも結晶性が高く多孔性が高い。よって、ラミーは最も耐久性のある天然繊維であり、湿った状態でもこの特性を維持する。このため、ラミーは、耐水性製品、より一般的には高耐久性製品を作るのに特に適している。これは、ロープ、紐、帆、衣類、テーブルクロス、および内装装飾製品である。衣類においては、ラミー布は、暖かい天候においても快適に着用できる。ラミーは、光およびカビによる劣化に対して、およびアルカリ物質および希釈酸に対して良好な耐性を有する。さらに、ラミーは、別の糸よりも染色がずっと容易である。ラミーは、別の糸、例えばリネンよりも安価である。線密度が高いほどラミーの利便性も高い。ラミーは、５Ｋｍ／Ｋｇから７２Ｋｍ／Ｋｇまでの線密度、またはメートル番手Ｎｍのものが市販されている。
【先行技術文献】
【特許文献】
【００１３】
【特許文献１】英国特許第３８０３６８号明細書
【特許文献２】米国特許第２２２９６７３号明細書
【特許文献３】米国特許第３３８７４４８号明細書
【発明の概要】
【発明が解決しようとする課題】
【００１４】
しかし、ラミーは比較的あまり弾性的ではない。例えば、通常はリネンよりも固い。リネンのように、ラミーは硬い繊維で、あまり弾性的ではなく、しわになりやすい。従来技術、例えば、リネンのために使用される技術により伸縮性化された場合、ラミーも上述のような「オレンジスキン」効果を示す。このため、通常は別の繊維、特に木綿またはポリエステルと混合される。しかし、これは、ラミーの光沢性を低減し、好ましくは防しわ最終処理を必要とする。この形態では、ラミーは、特にニットウェアの作製に使用される。
【００１５】
古くから、ベッドシートおよびテーブルクロスのような物品を作るためのヘンプ糸および布の生産も知られている。これらの用途に対しては、ヘンプは、より良好な表面特性を示す合成繊維に次第に置き換えられてきた。衣類においても、その伸縮性およびしわのなりやすさのため、ヘンプの用途は限定されている。従来技術、例えばリネンのために使用される技術により伸縮性化された場合、ヘンプも「オレンジスキン」効果を示す。
【００１６】
しかし、ヘンプは、別の繊維よりも大量に、より手頃なコストで利用できる。従って、上述の問題を解決するような方法で機能する場合には、ヘンプは衣類のための伸縮性糸および伸縮性布を作製する好適な材料を提供することができるだろう。
【課題を解決するための手段】
【００１７】
従って、本発明は、硬く比較的弾性に乏しい繊維を含み、表面に分散する小片または小塊がほぼない伸縮性布を作製するのに適しており、木綿、ウール、または別の天然および／または合成繊維を含む、別の市販の伸縮性布と同程度の表面粗さおよび見た目を有する伸縮性糸を提供することを目的とするものである。
【００１８】
また、本発明の特徴は、リネン繊維を含む糸を提供することである。
【００１９】
さらに、本発明の特徴は、ラミー繊維を含む糸を提供することである。
【００２０】
さらにまた、本発明の特徴は、ヘンプ繊維を含む糸を提供することである。
【００２１】
本発明の特別な特徴は、別の市販の伸縮性布と少なくとも同等の伸縮性を有する伸縮性糸を提供することである。
【００２２】
本発明は、生産が容易で安価な糸を提供することをも目的とするものである。
【００２３】
本発明の別の特徴は、このような伸縮性糸を用意する方法を提供することである。
【００２４】
本発明の範囲には、硬く比較的弾性に乏しく、いわゆる「オレンジスキン」欠陥がほぼない、つまり、布の表面上に分散する糸片または糸の塊がほぼなく、木綿、ウール、または別の天然および／または合成繊維を含む、別の市販の伸縮性布と同程度の表面粗さおよび見た目を有する伸縮性糸ベースの伸縮性布を提供することも含まれる。
【００２５】
本発明の特別な特徴は、リネン繊維に基づく布を提供することである。
【００２６】
また、本発明の特別な特徴は、ラミー繊維に基づく布を提供することである。
【００２７】
さらに、本発明の特別な特徴は、ヘンプ繊維に基づく布を提供することである。
【００２８】
これらおよび別の目的は、以下の伸縮性糸により達成される。すなわち、伸縮性糸であって、
エラストマー材料からなる糸を含む弾性糸と、
前記弾性糸の周りに螺旋状に巻き付けられ、伸縮性糸の単位長さ当たりの所定数Ｔの巻線を形成する実質的に非伸縮性の糸と、
を備え、前記実質的に非伸縮性の糸は、リネンおよび／またはラミーおよび／またはヘンプを含み、
前記実質的に非伸縮性の糸は所定のメートル番手Ｎｍを有し、
前記単位長さ当たりの巻線の所定数Ｔは、Ｋを２５．９から４６．７との間で設定される数、αを０．３２７として、以下の式により得られることを特徴とする。
Ｔ＝Ｋ（１０００Ｎｍ）α                          （１）
【００２９】
「メートル番手」との表現は、簡便には「Ｎｍ」で示され、糸の線密度の単位を意味し、１Ｋｇの糸のキロメートルで表された長さである。よって、メートル番手Ｎｍは、Ｋｍ／Ｋｇで表される。別の糸数の測定単位はテックス（ｔｅｘ）であり、反対に、１Ｋｍの糸のグラムで表される質量、または、デシテックス（ｄｔｅｘ）のような分量である。特に、非伸縮性の糸のメートル番手Ｎｍは、８と８０との間にある。
【００３０】
「ねじれ数」または「１メートル当たりの巻き数」との表現は、所定の初期引張にて２つの固定点間に配置されたねじれ糸の所定の長さ上の巻き数を完全に取り除くのに必要な、直接計数できるねじり戻し数を意味している。特に、所定の長さおよび初期引張は、ＩＳＯ２０６１に従って選択される。
【００３１】
紡ぎ試験は、単位長さ当たりの巻き数Ｔとこの方法により製造される糸から得られる布の表面特性との式の正当性を評価するために、実質的に非伸縮の糸からなされる。これらの試験によれば、所定の最小値より大きくメートル番手Ｎｍに依存する、単位長さ当たりの巻き数Ｔにて得られた伸縮性糸は、表面上に分散する糸の小片または小塊のような、表面の不規則性がほぼない布、またはこのような不規則性をわずかに有する布を生産できる。言い換えると、この方法により得られた布は、「オレンジスキン」効果として知られる欠陥はほぼない。
【００３２】
このような伸縮性糸、特に、従来のリネン伸縮性糸よりも単位長さ当たりの巻き数が大きな糸から、従来のものよりも滑らかな伸縮性布が得られる。特に、これは、伸縮性糸または伸縮性布が湿っている場合でもそうである。
【００３３】
このような結果は、伸縮性糸の製造の常識の点からは予期しないものである。この常識によれば、単位長さ当たりの巻き数を増加させる、あるいは前記最小値を下回るようにするか近い値にすると、弾性的性質が大きく低減されるはずである。リネン、ラミー、ましてやヘンプのような、本質的に特に硬い繊維について、技術常識の点からはこのような効果がなおさら期待される。
【００３４】
得られた結果は以下のように説明できる。本発明に従う糸によれば、例えば袋錘撚糸機上での紡ぎ処理中、つまり巻線を形成する処理中に芯を伸張する力を一旦解放すると、巻線のより高い相互接近により、巻線が交錯することなく互いに並んで居続けることが可能になるのである。
【００３５】
試験は、式（１）のような表式により計算される数Ｔよりも低い単位長さ当たりの巻き数で、リネン糸、ヘンプ糸またはラミー糸の巻線の隣接部分間で引力が生じ、巻線の交錯を引き起こすことを示した。言い換えると、上述の値よりも低い巻き数を有するリネン、ヘンプまたはラミー伸縮性糸は、縮む時にその構造的規則性を失う。巨視的には、これは上述の、いわゆる「オレンジスキン」効果を引き起こす。これに対して、式（１）により記載される数のようなねじれ数を有すれば、この所望でない効果は生じない。
【００３６】
試験は、３つの上述の被覆糸、つまり、リネン、ヘンプおよびラミー糸は、弾性的性質をほぼ失うことなく、伸縮性糸の１メートル当たりの最大の巻き数に耐えることも示した。また、この最大値は、メートル番手Ｎｍに依存し、式（１）によれば、上述の巻線の最大値とメートル番手との関係は指数関数的な相関がある。これに対して、この最大値よりも大きな数の巻き数は、伸縮性糸の過剰な硬さを引き起こし、弾性的性質が失われる。
【００３７】
上述の処理条件において、別の原料により得られた布の弾性的性質に近い弾性的性質を有する伸縮性糸を作成するために、ラミーおよびヘンプが使用できることも示された。言い換えると、汎用の伸縮性布、特に、衣類を作成するのに適したラミーおよびヘンプベースの伸縮性糸を得ることができる。また、上述の糸により得られるラミーおよびヘンプ布には、オレンジスキン効果は見られない。
【００３８】
特に、Ｋは３０と４２との間で設定された数、とりわけ、Ｋは約３７．３である。
【００３９】
さらに試験によれば、係数Ｋは２５．９と４６．７との間で有利に設定できる。
【００４０】
伸縮性糸の１メートル当たりの巻き数またはねじれ数が、所定のメートル番手値に対して、Ｋが２５と３５との間に設定された表式（１）の式に従って使用される場合、このような糸から得られる布が、上述の表面不規則性を有する統計的確率は常に減少する。特に、さらに受け入れられる結果について、Ｋが約２５．９、３０および３５の場合それぞれにおいて、著しい改善が得られる。
【００４１】
同様に、伸縮性糸およびそれから得られる伸縮性布は、伸縮性糸の１メートル当たりの巻き数またはねじれ数が、Ｋが４７と４０との間に設定された表式（１）の式により与えられる場合に、引張強度の低減についてより良好な弾性的性質を有する。特に、さらに受け入れられる結果について、Ｋが、４６．７、４２および４０の場合それぞれにおいて、妥当な改善が得られる。
【００４２】
特に、実質的に非伸縮性の糸は、８と８０との間に設定されたメートル番手Ｎｍを有するリネン糸である。典型的には、メートル番手は、１０、２４、２６、３６、３９、５０および７５の間から選択され、これらの値は、最もよく市販されている実質的に非伸縮性のリネン糸のメートル番手値を含んでいる。
【００４３】
特に代表的な実施形態において、リネン伸縮性糸の非伸縮性の糸は、１０Ｋｍ／Ｋｇのメートル番手Ｎｍを有し、伸縮性糸の１メートル当たりの巻き数Ｔは、６５０巻と８５０巻との間に設定され、より特別には、巻き数Ｔは１メートル当たり７００巻である。
【００４４】
特に代表的な実施形態において、リネン伸縮性糸の非伸縮性の糸は、２４Ｋｍ／Ｋｇのメートル番手Ｎｍを有し、伸縮性糸の１メートル当たりの巻き数Ｔは、８５０巻と１２５０巻との間に設定され、より特別には、巻き数Ｔは１メートル当たり１１００巻である。
【００４５】
特に代表的な実施形態において、リネン伸縮性糸の非伸縮性の糸は、２６Ｋｍ／Ｋｇのメートル番手Ｎｍを有し、伸縮性糸の１メートル当たりの巻き数Ｔは、９００巻と１２５０巻との間に設定され、より特別には、巻き数Ｔは１メートル当たり１１００巻である。
【００４６】
特に代表的な実施形態において、リネン伸縮性糸の非伸縮性の糸は、３６Ｋｍ／Ｋｇのメートル番手Ｎｍを有し、伸縮性糸の１メートル当たりの巻き数Ｔは、９００巻と１３５０巻との間に設定され、より特別には、巻き数Ｔは１メートル当たり１１００巻である。
【００４７】
特に代表的な実施形態において、リネン伸縮性糸の非伸縮性の糸は、３９Ｋｍ／Ｋｇのメートル番手Ｎｍを有し、伸縮性糸の１メートル当たりの巻き数Ｔは、９００巻と１３５０巻との間に設定され、より特別には、巻き数Ｔは１メートル当たり１１００巻である。
【００４８】
特に代表的な実施形態において、リネン伸縮性糸の非伸縮性の糸は、５０Ｋｍ／Ｋｇのメートル番手Ｎｍを有し、伸縮性糸の１メートル当たりの巻き数Ｔは、９００巻と１６００巻との間に設定される。特に、伸縮性糸の１メートル当たりの巻き数Ｔは、１０００巻と１５００巻との間に設定され、より特別には、巻き数Ｔは１メートル当たり１３００巻である。
【００４９】
特に代表的な実施形態において、リネン伸縮性糸の非伸縮性の糸は、７５Ｋｍ／Ｋｇのメートル番手Ｎｍを有し、伸縮性糸の１メートル当たりの巻き数Ｔは、１１００巻と１７００巻との間に設定され、より特別には、巻き数Ｔは１メートル当たり１３００巻である。
【００５０】
特に、実質的に非伸縮性の糸は、８Ｋｍ／Ｋｇと６０Ｋｍ／Ｋｇとの間に設定されたメートル番手Ｎｍを有するラミー糸である。典型的には、メートル番手は、１０、２４、３６、４８、６０Ｋｍ／Ｋｇの間から選択される。この場合、ラミー伸縮性糸は、伸縮性糸の各単位長さ上に巻かれた巻き数は、１メートル当たり５００巻と１５００巻との間に設定されている。
【００５１】
特に代表的な実施形態において、ラミー伸縮性糸の非伸縮性の糸は、１０Ｋｍ／Ｋｇのメートル番手Ｎｍを有し、伸縮性糸の１メートル当たりの巻き数Ｔは、６５０巻と８５０巻との間に設定され、より特別には、巻き数Ｔは１メートル当たり７００巻である。
【００５２】
特に代表的な実施形態において、ラミー伸縮性糸の非伸縮性の糸は、２４Ｋｍ／Ｋｇのメートル番手Ｎｍを有し、伸縮性糸の１メートル当たりの巻き数Ｔは、８５０巻と１２５０巻との間に設定され、より特別には、巻き数Ｔは１メートル当たり１１００巻である。
【００５３】
特に代表的な実施形態において、ラミー伸縮性糸の非伸縮性の糸は、３６Ｋｍ／Ｋｇのメートル番手Ｎｍを有し、伸縮性糸の１メートル当たりの巻き数Ｔは、９００巻と１３５０巻との間に設定され、より特別には、巻き数Ｔは１メートル当たり１１００巻である。
【００５４】
特に代表的な実施形態において、ラミー伸縮性糸の非伸縮性の糸は、４８Ｋｍ／Ｋｇのメートル番手Ｎｍを有し、伸縮性糸の１メートル当たりの巻き数Ｔは、１０００巻と１５００巻との間に設定され、より特別には、巻き数Ｔは１メートル当たり１３００巻である。
【００５５】
特に代表的な実施形態において、ラミー伸縮性糸の非伸縮性の糸は、６０Ｋｍ／Ｋｇのメートル番手Ｎｍを有し、伸縮性糸の１メートル当たりの巻き数Ｔは、１０００巻と１５００巻との間に設定され、より特別には、巻き数Ｔは１メートル当たり１３００巻である。
【００５６】
特に、実質的に非伸縮性の糸は、８Ｋｍ／Ｋｇと４０Ｋｍ／Ｋｇとの間に設定されたメートル番手Ｎｍを有するヘンプ糸である。典型的には、メートル番手は、１０、１８、２４、３６Ｋｍ／Ｋｇの間から選択される。
【００５７】
特に代表的な実施形態において、ヘンプ伸縮性糸の非伸縮性の糸は、１０Ｋｍ／Ｋｇのメートル番手Ｎｍを有し、伸縮性糸の１メートル当たりの巻き数Ｔは、６５０巻と８５０巻との間に設定され、より特別には、巻き数Ｔは１メートル当たり７００巻である。
【００５８】
特に代表的な実施形態において、ヘンプ伸縮性糸の非伸縮性の糸は、１８Ｋｍ／Ｋｇのメートル番手Ｎｍを有し、伸縮性糸の１メートル当たりの巻き数Ｔは、７５０巻と１１５０巻との間に設定され、より特別には、巻き数Ｔは１メートル当たり９００巻である。
【００５９】
特に代表的な実施形態において、ヘンプ伸縮性糸の非伸縮性の糸は、２４Ｋｍ／Ｋｇのメートル番手Ｎｍを有し、伸縮性糸の１メートル当たりの巻き数Ｔは、８５０巻と１２５０巻との間に設定され、より特別には、巻き数Ｔは１メートル当たり１１００巻である。
【００６０】
特に代表的な実施形態において、ヘンプ伸縮性糸の非伸縮性の糸は、３６Ｋｍ／Ｋｇのメートル番手Ｎｍを有し、伸縮性糸の１メートル当たりの巻き数Ｔは、９００巻と１３５０巻との間に設定され、より特別には、巻き数Ｔは１メートル当たり１１００巻である。
【００６１】
特に、弾性的に伸張可能な糸は、ポリウレタン合成繊維のようなエラストマーである。特に、この弾性糸は、少なくとも８５％のセグメント化ポリウレタンを備える。このような合成糸は、Ｌｙｃｒａ（登録商標）またはＥｌａｓｔａｎとして商業的に知られている合成糸とすることができる。
【００６２】
エラストマー材料からなる糸は、７０ｄｔｅｘと２５０ｄｔｅｘとの間のメートル番手、つまり、線密度を有することが好ましい。エラストマー材料からなる糸は、１００ｄｔｅｘと２００ｄｔｅｘとの間のメートル番手を有することがより好ましく、メートル番手は１４５ｄｔｅｘと１６５ｄｔｅｘとの間に設定されていることがさらに好ましく、メートル番手は１５６ｄｔｅｘであることがよりさらに好ましい。
【００６３】
伸縮性糸は、伸張が弾性糸の本来の長さ、つまり、弾性糸が伸張されていない時の長さ、の３倍と４．５倍との間に到達するまで弾性糸を伸ばすことにより作成するのが好ましい。特に、この伸張は伸張比としても知られており、約３．９である。
【００６４】
従来の伸縮性糸を作成するのに一般的に使用される弾性糸よりも明らかに大きなメートル番手を有する弾性糸を用いて得られた結果は特に重要であり、技術常識の点からは予期できないものである。実際、衣料用布の分野では、１００ｄｔｅｘと２００ｄｔｅｘ、例えば、約１５６ｄｔｅｘに設定されたメートル番手の弾性糸の使用および、特に伸張比３．９での使用は、特定の機械的強度および締め付け要件を達成する技術布の生産に限定される。このような弾性糸は、縮む時に、衣料用糸を作成するのに通常使用される、より低いメートル番手（例えば、４４ｄｔｅｘ）の弾性糸よりも高い張力を及ぼす。このような力は、リネン、ヘンプまたはラミー繊維の剛性とは対照的であり、伸縮性糸に伸縮性を与え、布の曲がった部分および／または接合部分においても、規則的なばねのような形状に維持されるように巻線を詰める。衣料用の伸縮性布の生産についての常識によれば、このような結果を達成することは不可能だったはずであり、つまり、期待された結果は、伸縮性糸および伸縮性布ではなく、通常の衣類（流行の衣類）を作製するのに利用できない硬い糸および硬い布となったはずである。
【００６５】
本発明による伸縮性糸に使用可能な周知の弾性糸は、Ｌｙｃｒａ（登録商標）、特に、Ｌｙｃｒａ  １５６ｄｔｅｘ、伸張比が３．９のものであり、結果を考慮すると、３．９とは異なる伸張比の異なるエラストマーを使用することができる。
【００６６】
特に代表的な実施形態において、芯は裸の弾性糸、つまり任意の別の繊維により被覆されていないエラストマー材料で形成された糸を備える。裸の弾性糸を用いた伸縮性布の作製が可能であることは、単一ステップの染色処理を可能にする。実際、弾性糸は、その小さな寸法のために、ナイロンのような合成繊維のような、リネン伸縮性布の製造において弾性糸を被覆するのに使用されて上述の問題を引き起こす染色を必要としない。
【００６７】
別の代表的な実施形態において、弾性糸は、天然繊維により被覆された裸の弾性糸を備える。その天然繊維は、木綿、ビスコース、または木綿およびビスコースの組み合わせとすることができる。
【００６８】
本発明は、少なくとも一部が上述の伸縮性糸から作られた、伸縮性布も範囲に含む。
【００６９】
さらに、以下の伸縮性糸を製造する方法も本発明の範囲に含まれる。すなわち、伸縮性糸を製造する方法であって、
リネンおよび／またはラミーおよび／またはヘンプを含む、実質的に非伸縮性の糸を含む第１の糸巻きを予め用意するステップと、
弾性糸を含む第２の糸巻きを予め用意するステップと、
それ自身の軸の周りに所定の速度で回転するように適合された袋錘上に前記第１の糸巻きを同軸で固定するステップと、
前記第２の糸巻きから、前記袋錘を介して、前記弾性糸を巻き戻し速度で引っ張るステップと、
前記弾性糸を、前記リネンおよび／またはラミーおよび／またはヘンプを含む糸とともに、前記袋錘と同軸の開口部を通過させるステップと、
を含み、この方法は、さらに、
前記開口部を介して、前記弾性糸の周りに巻きつけられた前記実質的に非伸縮性の糸からなる前記伸縮性糸を引っ張るステップと、前記伸縮性糸を所定の巻き取り速度で第３の糸巻きの周りに巻き取るステップとを含み、
この方法の主な特徴は、前記弾性糸の巻き取り速度、巻き戻し速度、および前記袋錘の速度は、Ｋを２５．９と４６．７との間で設定される数、αを０．３２７として、以下の式により得られる、各１メートル当たりの巻線の数で前記実質的に非伸縮性の糸を巻き取るように選択される。
Ｔ＝Ｋ（１０００Ｎｍ）α                        （１）
【００７０】
このような方法は、例えば従来の袋錘撚糸機において実行でき、ここで、前記遠心性の螺旋状経路を形成するための袋錘、開口部およびガイドがこのような袋錘撚糸機により提供される。
【００７１】
特に、Ｋは２５と４７との間で設定された数、また、Ｋは３０と４２との間で設定された数、さらに、Ｋは３５と４０との間で設定された数、とりわけＫは約３７．３である。特に、αは０．３２と０．３３との間で設定された数である。
【図面の簡単な説明】
【００７２】
【図１】メートル番手と伸縮性糸の１メートル当たりの巻き数との関係を示す図である。
【発明を実施するための形態】
【００７３】
好適で代表的な実施形態の説明
ここで、添付の図および本発明に従う伸縮性製品の非限定の実施例を参照して本発明を示し、ここで伸縮性糸は袋錘撚糸機を用いて生産される。
【００７４】
図１は、デカルトダイアグラムを示しており、ここで、横軸は伸縮性糸のメートル番手、縦軸は、巻き数、つまり、前記伸縮性糸の単位メートル当たりの、実質的に非伸縮性のリネン、またはラミーまたはヘンプ糸に与えられたねじれの数である。
【００７５】
このダイアグラムにおいて、幾つかの点が、本発明に従う伸縮性糸に対応する記号△（または黒三角）、●、□（または黒四角）により示されており、生産された糸の１メートルごとに、実質的に非伸縮性の糸に最初に与えられたメートル番手値Ｎｍおよび巻き数Ｔにより特徴付けられている。
【００７６】
特に、各メートル番手値に対して、点の組が、記号△（または黒三角）、□（または黒四角）により示されており、特に、いわゆる「オレンジスキン」欠陥に関して、これらの縦軸に対応する測定されたメートル番手Ｎｍに対する製品が得られ、弾性的性質と表面特徴との間の許容できる妥協点を示す巻き数範囲を示すために、同じ縦軸上に置かれている。同一の縦軸上に、同一のメートル番手値に対して、巻き数、つまりねじれ数の好適値を示すために、中間点が記号（●）により示されている。
【００７７】
点△（または黒三角）、●、□（または黒四角）は、３つの近似曲線１２、１１および１３にそれぞれフィットしており、ここで、
曲線１２は、１メートル当たりの巻き数Ｔを示しており、この糸から作られた布の表面不規則性の密度は許容限界内にある。特に、この巻き数は、以下の式の曲線１２によりフィッティングできる。
Ｔ＝２５．９（１０００Ｎｍ）０．３２７                  （２）
曲線１３は、１メートル当たりの巻き数Ｔを示しており、その下方では、糸およびそれから得られる布が、伸縮性物品、特に、汎用の衣類を作るのに適した弾性的性質を有する。特に、これらの巻き数は、以下の式で記載される曲線１３によりフィッティングできる。
Ｔ＝４６．７（１０００Ｎｍ）０．３２７                  （３）
曲線１１は、１メートル当たりの巻き数Ｔを示しており、この巻き数は、表面規則性と伸縮性との間の最善のバランスを有する伸縮性糸を得るのを可能にする。特に、これらの巻き数は、以下の式により記載される曲線１１によりフィッティングできる。
Ｔ＝３７．３（１０００Ｎｍ）０．３２７                  （４）
従って、任意のメートル番手Ｎｍ＊に対して、巻き数Ｔは、曲線１１に近い領域１４において選択される場合、この最善の特性バランスがメートル番手Ｎｍ＊に対して得られる。
【００７８】
特に、リネン、ラミーまたはヘンプ非伸縮性の糸から本発明に従う伸縮性製品を得るために、ハメル型袋錘撚糸機によりねじれ試験を行った。以下、本発明に従う糸および布の幾つかの実施例について説明する。
【００７９】
様々なメートル番手のリネン非伸縮性の糸から得られた伸縮性糸およびこのような糸から得られた布の実施例
袋錘撚糸機上で、リネン非伸縮性の糸から伸縮性糸が作成された。これらの伸縮性糸の弾性的性質は、ＵＮＩ  ＥＮ  １５９３０：２０１０標準を参照して測定された。
【００８０】
表１および２は、幾つかの代表的な試験リネン糸について、使用した材料の特性、製造処理条件および弾性的性質を示している。
【００８１】
特に、表１の実施例１および２は、太い弾性糸（１５６ｄｔｅｘ）を用いて得られた伸縮性糸に関し、表２の実施例３、４および５は、細い弾性糸（４４および７８ｄｔｅｘ）を用いて得られた伸縮性糸に関する。
【００８２】
【表１】
2013542340.tif 000013
【００８３】
【表２】
2013542340.tif 000014
【００８４】
巻き数は、所定の長さの試料を取り、この第１の試料を第１の固定クランプと第２の回動可能クランプとの間に固定し、試料の撚りを戻し、非伸縮性の糸にほぼ平行な弾性糸、つまり、使用した製品の芯を形成する弾性糸、および実質的に非伸縮性の糸を得るために試料に適用しなければならない巻き数を計数することにより測定した。説明したように、この方法は、ＥＮ  ＩＳＯ  ２０６１標準に準拠している。
【００８５】
全ての場合において、弾性的性質を評価するために、５個の３００ｍｍ試験片を使用した。その試験片に０．０１ｃＮ／ｔｅｘの初期負荷を与え、５０ｍｍ／分の試験速度にて、直進的に伸張し、明確に５０％の伸張を与えた。このような条件において、６０秒の負荷サイクルを４回実行した。上述の標準の例外を作るために、伸縮性糸は、９０℃の水中で１５分間前処理された。
【００８６】
実施例５の伸縮性糸は、以下の特性を有していた。すなわち、
Ｉ）高温水蒸気処理された糸
平均極限強さ：１０２６ｃＮ；
平均極限伸び：８．３％
ＩＩ）染色質糸のない高温水蒸気処理された伸縮性糸
平均極限強さ：１０４０ｃＮ；
平均極限伸び：１９．３％
【００８７】
上述の特性は、ＩＳＯ  ２０６２：２０１０標準の方法「Ａ」に従って得られ、ケースＩ）およびＩＩ）において、２５の試験を、２５ｃｍ糸試験長、０．２１Ｎの初期伸張負荷、および２５０ｍｍ／分の変位速度で行った。ＣＲＥ−Ｈｏｕｓｅｆｉｅｌｄ社の動力計を使用し、被覆されていないある型の終端クランプに備え付けた。
【００８８】
結果は、上記のリネン糸は伸縮性糸の特性を有し、伸縮性布を作製するのによく適していることを示している。
【００８９】
メートル番手Ｎｍ（Ｋｍ／Ｋｇ）        巻き数／ｍ（Ｔ）
１０                          ７００
２４，３６                    １１００
５０，７５                    １３００
【００９０】
布は、上述のリネン伸縮性糸を横糸の方向に沿って配置することにより生産される。これらの伸縮性糸の弾性的性質は、ＵＮＩ  ＥＮ  １４７０４−１：２００５標準を参照して測定された。
【００９１】
使用した材料の特徴、製造処理条件、および弾性的性質が表３に与えられている。
【００９２】
【表３】
2013542340.tif 000015
【００９３】
双方の場合において、弾性的性質を計算するために、１０個の２００ｍｍ短冊状試験片を使用した。その試験片は、１００ｍｍ／分の試験速度にて、５回の伸張サイクルに供した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【００９４】
結果は、リネン糸から得られた布は、伸縮性物品、特に、汎用の衣類物品を作製するのに適した特性を有していることを示している。
【００９５】
さらに、製造された布は、いわゆる「オレンジスキン」効果のような表面不規則性がほぼない。
【００９６】
実施例５の糸を用いても伸縮性布が得られ、実施例１０に示すように、横糸方向に沿ってのみ弾性的性質を示している。このような布に対して、ＥＮ  ＩＳＯ  １３９３４−１：２０００標準に従って、横方向および縦方向に牽引試験を行った。特徴付けのために、単に洗浄された布からなる３つの試験片、および所定の温度まで加熱し、布をその温度に維持することにより、つまり、熱的に布を熱的に安定化させることにより改良した、改良布からなる５つの試験片を使用した。この場合においても、単に洗浄した布の場合には５Ｎの初期引張を、改良し、熱的に安定化させた布の場合には２Ｎの初期引張を負荷した後に、２００ｍｍ試験片を固定試験速度１００ｍｍ／分で安定化した。結果は表４および５に示されている。
【００９７】
【表４】
2013542340.tif 000016
【００９８】
【表５】
2013542340.tif 000017
【００９９】
様々なメートル番手に基づくラミー非伸縮性の糸から得られた伸縮性糸およびそのような糸から得られた布の実施例
袋錘撚糸機上で、非伸縮性ラミー糸から伸縮性糸を作った。これらの伸縮性糸の弾性的性質を、ＵＮＩ  ＥＮ  １５９３０：２０１０標準を参照して測定した。
【０１００】
表６は、使用した材料の特性、製造処理条件および幾つかの代表的な試験ラミー糸に関する弾性的性質を示している。
【０１０１】
【表６】
2013542340.tif 000018
【０１０２】
双方の場合において、弾性的性質を計算するために、１０個の３００ｍｍ短冊状試験片を使用した。その試験片に対して、０．０１ｃＮ／ｔｅｘの初期負荷を与え、５０ｍｍ／分の試験速度で直線的に伸張し、明確に５０％の伸張を与えた。このような条件において、６０秒の負荷サイクルを４回実行した。上述の標準の例外を作るために、伸縮性糸に対して、９０℃の水中で１５分間前処理した。
【０１０３】
結果は、上記のラミー糸は伸縮性糸の特性を有し、伸縮性布を作製するのによく適していることを示している。
【０１０４】
別の伸縮性糸を異なるメートル番手のラミー非伸縮性の糸から製造したが、同様の結果が得られた。
【０１０５】
メートル番手Ｎｍ（Ｋｍ／Ｋｇ）        巻き数／ｍ（Ｔ）
１０                            ７００
２４                          １１００
６０                          １３００
【０１０６】
布は、上述のラミー弾性糸を横糸の方向に沿って配置することにより生産される。これらの伸縮性糸の弾性的性質は、ＵＮＩ  ＥＮ  １４７０４−１：２００５標準を参照して測定された。
【０１０７】
使用した材料の特徴、製造処理条件および弾性的性質が表７に与えられている。
【０１０８】
【表７】
2013542340.tif 000019
【０１０９】
双方の場合において、弾性的性質を計算するために、１０個の２００ｍｍ短冊状試験片を使用した。その試験片に対して、１００ｍｍ／分の試験速度にて、５回の伸張サイクルを実行した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【０１１０】
結果は、上記のラミー糸は、伸縮性糸の特性を有し、伸縮性物品、特に、汎用の衣料品を作製するのによく適していることを示している。
【０１１１】
また、８から６０までのメートル番手のラミー糸、典型的には、１０、２４、３６、４８および６０の間から選択したメートル番手のラミー糸から、５００と１６００との間の１メートル当たりの巻き数の、実質的に非伸縮性の糸の製造するように伸縮性糸を製造した。
【０１１２】
さらに、この場合においても、製造された布は、いわゆる「オレンジスキン」効果のような表面不規則性がほぼなかった。
【０１１３】
様々なメートル番手の非伸縮性ヘンプ糸から得られた伸縮性糸およびこのような糸から得られた布の実施例
袋錘撚糸機上で、非伸縮性ヘンプ糸から伸縮性糸を作成した。これらの伸縮性糸の弾性的性質を、ＵＮＩ  ＥＮ  １５９３０：２０１０標準を参照して測定した。
【０１１４】
表８は、幾つかの代表的な試験ヘンプ糸について、使用した材料の特性、製造処理条件および弾性的性質を示している。
【０１１５】
【表８】
2013542340.tif 000020
【０１１６】
双方の場合において、弾性的性質を計算するために、５個の３００ｍｍ短冊状試験片を使用した。その試験片に対して、０．０１ｃＮ／ｔｅｘの初期負荷を与え、５０ｍｍ／分の試験速度で直線的に伸張し、明確に５０％の伸張を与えた。このような条件において、６０秒の負荷サイクルを４回実行した。上述の標準の例外を作るために、伸縮性糸に対して、９０℃の水中で１５分間前処理した。
【０１１７】
結果は、上記ヘンプ糸は、伸縮性糸の特性を有し、伸縮性布を作製するのによく適していることを示している。
【０１１８】
別の伸縮性糸を異なるメートル番手のヘンプ非伸縮性の糸から製造したが、同様の結果が得られた。
【０１１９】
メートル番手Ｎｍ（Ｋｍ／Ｋｇ）        巻き数／ｍ（Ｔ）
１０                            ７００
１８                            ９００
【０１２０】
布は、上述のヘンプ弾性糸を横糸の方向に沿って配置することにより生産した。これらの伸縮性糸の弾性的性質は、ＵＮＩ  ＥＮ  １４７０４−１：２００５標準を参照して測定した。
【０１２１】
使用した材料の特徴、製造処理条件および弾性的性質が表９に与えられている。
【０１２２】
【表９】
2013542340.tif 000021
【０１２３】
双方の場合において、弾性的性質を計算するために、１０個の２００ｍｍ短冊状試験片を使用した。その試験片に対して、１００ｍｍ／分の試験速度にて、５回の伸張サイクルを実行した。このような条件において、３０分の負荷期間中に３０Ｎの負荷を試験片に与えた。「弾性率」とは、所定の伸張での最後の負荷サイクル中に記録された力を意味している。９５％確からしさでの測定の不確からしさは、負荷下での伸張の±２０％であり、残留伸びの±２０％である。
【０１２４】
結果は、ヘンプ糸から得られた布は、伸縮性物品、特に、汎用の衣類物品を作製するのに適した特性を有していることを示している。
【０１２５】
また、８から６０までのメートル番手のヘンプ糸、典型的には、１０、１８、２４、３６の間から選択されたメートル番手のヘンプ糸から、７００と１４００との間の実質的に非伸縮性の糸の１メートル当たりの巻き数で製造するように、およびメートル番手３６の５００と１６００との間の１メートル当たりの巻き数で製造するように、伸縮性糸を製造した。
【０１２６】
さらに、この場合においても、製造された布は、いわゆる「オレンジスキン」効果のような表面不規則性がほぼなかった。
【国際調査報告】
2013542340.tif 000022
2013542340.tif 000023
2013542340.tif 000024